(57)【特許請求の範囲】
【請求項１】
有機ケイ素重合体を含有する表層を有する粒子及び前記粒子の表面に存在するシリコーンオイルを有するトナー粒子、並びに、
前記トナー粒子に外添された外添剤
を有するトナーを製造するトナーの製造方法であって、
前記有機ケイ素重合体は、下記式（ＲaＴ３）で表される部分構造を有する重合体であり、
前記トナーを水洗法により洗浄し、前記外添剤を取り除いて得られる粒子をトナーＡとしたとき、前記トナーＡを試料とする29Ｓｉ−ＮＭＲの測定において、下記式（ＲaＴ３）で表される部分構造のピーク面積の割合［ＳＡＲaＴ３］と下記式（Ｍｅ２Ｄ２）で表される部分構造のピーク面積の割合［ＳＡＭｅ２Ｄ２］とが、
０．００１≦（［ＳＡＭｅ２Ｄ２］／［ＳＡＲaＴ３］）×１００≦１０．０００
の関係を満たし、
前記製造方法が、
前記有機ケイ素重合体を含有する表層を有する粒子と前記シリコーンオイルとを混合することで、前記外添剤が外添される前の前記トナー粒子を得る工程、及び、
前記トナー粒子に前記外添剤を外添する工程
をこの順に有する
ことを特徴とするトナーの製造方法。
【化１】
0006732530.tif 000029
（式（ＲaＴ３）中、Ｒaは炭素数が１以上６以下の炭化水素基又はフェニル基を表す。）
【化２】
0006732530.tif 000030
【請求項２】
前記トナーＡをヘキサンにより洗浄して得られる粒子をトナーＡｈとしたとき、蛍光Ｘ線分析による測定において、前記トナーＡのＳｉＯ2量ＭＡ（質量％）と前記トナーＡｈのＳｉＯ2量ＭＡｈ（質量％）とが、
０．０００１０≦（ＭＡ−ＭＡｈ）／ＭＡ≦５．０００００
の関係を満たす請求項１に記載のトナーの製造方法。
【請求項３】
前記トナーＡｈのテトラヒドロフラン（ＴＨＦ）不溶分を試料とする29Ｓｉ−ＮＭＲの測定において、前記トナーＡｈのＴＨＦ不溶分の有機ケイ素重合体の全ピーク面積［ＳＡｈｔＸ］に対する、前記式（ＲaＴ３）で表される部分構造のピーク面積の割合［ＳＡｈｔＲaＴ３］が、
［ＳＡｈｔＲaＴ３］≧０．２０
の関係を満たす請求項２に記載のトナーの製造方法。
【請求項４】
前記シリコーンオイルは、２５℃における粘度が１ｍｍ2／ｓ以上１０，０００ｍｍ2／ｓ以下のシリコーンオイルである請求項１〜３のいずれか１項に記載のトナーの製造方法。
【請求項５】
前記表層の平均厚みＤａｖ．が、２．５ｎｍ以上１５０．０ｎｍ以下である請求項１〜４のいずれか１項に記載のトナーの製造方法。
【請求項６】
前記トナーのＳｉ強度Ｇと前記トナーＡのＳｉ強度ＧＡとが、
８０．００≦（ＧＡ／Ｇ）×１００≦１００．００
の関係を満たす請求項１〜５のいずれか１項に記載のトナーの製造方法。
【発明の詳細な説明】
【技術分野】
【０００１】
本発明は、電子写真及び静電印刷のような画像形成方法に用いられる静電荷像（静電潜像）を現像するためのトナーに関する。
【背景技術】
【０００２】
近年、コンピューター及びマルチメディアの発達により、オフィスから家庭まで幅広い分野で、高精細なフルカラー画像を出力する手段が要望されている。
また、複写又はプリントを多く行うようなオフィスでの使用においては、多数枚の複写又はプリントによっても画質低下のない高耐久性が求められている。一方で、スモールオフィスや家庭での使用においては、高画質な画像を得るとともに、省スペース、省エネルギー、軽量化の観点から、画像形成装置の小型化が求められている。上記要求に対応するために、環境安定性、部材汚染、低温定着性、現像耐久性及び保存安定性といったトナーの性能のさらなる向上が必要となる。
特にフルカラー画像の場合は、カラートナーを重ね合わせ画像を形成しているが、各々の色のカラートナーが同じように現像されなければ、色再現性が低下し、色ムラが生じてしまう。トナーの着色剤として用いられている顔料や染料がトナー粒子の表面に析出した場合、現像性に影響が出てしまい、色ムラが生じてしまうことがある。
さらに、フルカラー画像の形成においては、定着時の定着性及び混色性が重要である。例えば、要望されている高速化を達成するためには、低温定着性にふさわしい結着樹脂が選択されるが、この結着樹脂がカラートナーの現像性及び耐久性に与える影響も大きい。
さらに、温度及び湿度が異なるような様々な環境において、長期使用可能の高精細なフルカラー画像を出力する手段が要望されている。このような要望に対応するためには、温度及び湿度の使用環境の違いによって生じるトナーの帯電量の変化やトナーの表面性の変化といった課題を解決する必要がある。また、現像ローラー、帯電ローラー、規制ブレード及び感光ドラムのような部材への汚染といった課題を解決する必要がある。よって、様々な環境に長期保存しても安定した帯電性や部材汚染が生じない安定した現像耐久性を有するトナーの開発が求められている。
さらに、現像耐久条件として、以下のようなトナーへのダメージをより強く与える方法がある。例えば、画像を一枚出力するたびに、一定時間プリンターを停止させ、停止と駆動を繰り返す方法である（以下、間歇耐久という）。このようなダメージによってトナーの帯電性や表面性が変化し、転写性が悪化するといった課題を解決する必要がある。転写性の変動の原因の１つとしてトナーの離型剤や樹脂成分が、トナー粒子の内部から表面に染み出す現象（以下「ブリード（ｂｌｅｅｄ）」ともいう。）が生じ、トナーの表面帯電性を変化させることが挙げられる。また、耐久によるストレスにより表面形状が変わり、トナーと部材との付着力が変化していることも挙げられる。
このような課題を解決する手段の１つとしてトナー粒子の表面を樹脂で覆う方法がある。
特許文献１では、高温保存性及び画像出力時の常温常湿環境下や高温高湿環境下における印字耐久性に優れたトナーとして、無機微粒子を表面に強く固着させたトナーが開示されている。
しかしながら、無機微粒子をトナー粒子に強く固着させたとしても、無機微粒子同士の隙間から離型剤や樹脂成分によるブリードの発生や耐久劣化による無機微粒子の遊離により、過酷環境における耐久性及び部材汚染に対してはさらなる改善が必要となっている。
また、特許文献２では、着色剤や極性物質がトナー粒子の表面に露出することなく、狭い帯電量分布を有し、帯電量の湿度依存性が少ないトナーを得るために、反応系にシランカップリング剤を添加することを特徴とする重合トナーの製造方法が開示されている。
しかしながら、このような方法では、トナー粒子の表面へのシラン化合物の析出量やシラン化合物の加水分解及び縮重合が不十分であり、環境安定性及び現像耐久性に対してはさらなる改善が必要となっている。
さらに、特許文献３では、トナーの帯電量制御を行い、温度、湿度の環境に左右されず良質な出力画像を形成する方法として、表面部に連続した薄膜の形で施されたケイ素化合物を含んでいる重合トナーを用いる方法が開示されている。
しかしながら、有機官能基の極性が大きく、トナー粒子の表面へのシラン化合物の析出量やシラン化合物の加水分解及び縮重合が不十分であり、架橋度が弱く、高温高湿下における帯電性の変化による画像濃度変化や耐久劣化による部材汚染に対してはさらなる改善が必要となっている。
さらに、特許文献４では、流動性、流動化剤の遊離、低温定着性、ブロッキング性を改善するトナーとして、ケイ素化合物を含む粒状塊同士が固着されることによって形成された被覆層を有する重合トナーが開示されている。
しかしながら、ケイ素化合物を含む粒状塊の隙間から離型剤や樹脂成分が染み出すブリードの発生、トナー粒子の表面へのシラン化合物の析出量やシラン化合物の加水分解及び縮重合が不十分であることによって発生する高温高湿下における帯電性の変化による画像濃度変化、トナー融着による部材汚染の発生や保存安定性に対してさらなる改善が必要となっている。
さらに、特許文献５及び６では、環境安定性を改善するトナーとして、多面体オリゴシルセスシロキサン化合物を含むトナーが開示されている。
しかしながら、多面体オリゴシルセスシロキサン化合物及びその誘導体は結晶化し易く、均一な膜化を行いにくい。多面体オリゴシルセスシロキサン化合物及びその誘導体は、数ナノメートルの粒子であり、粒状塊または集合体になりやすい。そのため、多面体オリゴシルセスシロキサンの隙間から離型剤や樹脂成分が染み出すブリードの発生、ケイ素の表面析出量が不十分であることによって発生する画像濃度変化、トナー融着による部材汚染の発生や保存安定性に対してさらなる改善が必要となっている。
【先行技術文献】
【特許文献】
【０００３】
【特許文献１】特開２００６−１４６０５６号公報
【特許文献２】特開平０３−０８９３６１号公報
【特許文献３】特開平０９−１７９３４１号公報
【特許文献４】特開２００１−７５３０４号公報
【特許文献５】特開２０１０−１４５９９４号公報
【特許文献６】特開２０１０−１４５９９５号公報
【発明の概要】
【発明が解決しようとする課題】
【０００４】
本発明の目的は、低温定着及び環境安定性に優れ、かつ耐久時の転写性に優れたトナーを提供することにある。
【課題を解決するための手段】
【０００５】
本発明は、有機ケイ素重合体を含有する表層を有する粒子及び前記粒子の表面に存在するシリコーンオイルを有するトナー粒子、並びに、
前記トナー粒子に外添された外添剤
を有するトナーを製造するトナーの製造方法であって、
前記有機ケイ素重合体は、下記式（ＲaＴ３）で表される部分構造を有する重合体であり、
前記トナーを水洗法により洗浄し、前記外添剤を取り除いて得られる粒子をトナーＡとしたとき、前記トナーＡを試料とする29Ｓｉ−ＮＭＲの測定において、下記式（ＲaＴ３）で表される部分構造のピーク面積の割合［ＳＡＲaＴ３］と下記式（Ｍｅ２Ｄ２）で表される部分構造のピーク面積の割合［ＳＡＭｅ２Ｄ２］とが、
０．００１≦（［ＳＡＭｅ２Ｄ２］／［ＳＡＲaＴ３］）×１００≦１０．０００
の関係を満たし、
前記製造方法が、
前記有機ケイ素重合体を含有する表層を有する粒子と前記シリコーンオイルとを混合することで、前記外添剤が外添される前の前記トナー粒子を得る工程、及び、
前記トナー粒子に前記外添剤を外添する工程
をこの順に有する
ことを特徴とするトナーの製造方法に関する。ここで、式（ＲaＴ３）で表される部分構造は、下式で表わされる点線の枠内のＲａＳｉ（Ｏ1/2）3の構造のことである。同様に、式（Ｍｅ２Ｄ２）で表される部分構造は、下式で表わされる点線の枠内の（ＣＨ3）2Ｓｉ（Ｏ1/2）2の構造のことである。
【０００６】
【化１】
0006732530.tif 000002
（式（ＲaＴ３）中、Ｒaは炭素数が１以上６以下の炭化水素基又はフェニル基を表す。）
【０００７】
【化２】
0006732530.tif 000003
【発明の効果】
【０００８】
本発明によれば、低温定着及び環境安定性に優れ、かつ耐久時の転写性に優れたトナーを提供することができる。
【図面の簡単な説明】
【０００９】
【図１】ＴＥＭ観察で得られたトナー粒子断面の説明図である。
【図２】本発明のトナー粒子の29Ｓｉ−ＮＭＲの測定チャートである。
【図３】本発明のトナーのＤＳＣ測定で得られたリバーシングヒートフロー曲線を示す図である。
【図４】本発明で使用する画像形成装置の一例を示す概略構成図である。
【発明を実施するための形態】
【００１０】
以下、本発明を詳細に説明するが、これら説明に限定されるわけではない。
【００１１】
本発明は、有機ケイ素重合体を含有する表層を有し、表面にシリコーンオイルを有するトナー粒子を有するトナーであって、
前記有機ケイ素重合体は、下記式（ＲaＴ３）で表される部分構造を有する重合体であり、
前記トナーを水洗法により洗浄して得られる粒子をトナーＡとしたとき、前記トナーＡを試料とする29Ｓｉ−ＮＭＲの測定において、
下記式（ＲaＴ３）で表される部分構造のピーク面積の割合［ＳＡＲaＴ３］と下記式（Ｍｅ２Ｄ２）で表される部分構造のピーク面積の割合［ＳＡＭｅ２Ｄ２］が、
０．００１≦（［ＳＡＭｅ２Ｄ２］／［ＳＡＲaＴ３］）×１００≦１０．０００
の関係を満たすことを特徴とする。
【００１２】
【化３】
0006732530.tif 000004
（式中、Ｒaは炭素数が１以上６以下の炭化水素基又はアリール基を表す。）
【００１３】
【化４】
0006732530.tif 000005
【００１４】
本発明においては、有機ケイ素重合体を含有する表層を有し、式（Ｍｅ２Ｄ２）で表わされる部分構造を有する化合物を表面に有するトナー粒子を有するトナーである。前記有機ケイ素重合体は、式（ＲaＴ３）で表される部分構造を有することにより、有機構造による疎水性を向上させることができる。また、トナー表面が式（Ｍｅ２Ｄ２）で表わされる部分構造を有する化合物で処理されていることにより、耐久時にトナー表面性の変化が抑制され、環境安定性と転写性に優れたトナーを得ることができる。
【００１５】
また、本発明においては、前記トナーを水洗法により洗浄して得られる粒子をトナーＡとしたとき、前記トナーＡを試料とする29Ｓｉ−ＮＭＲの測定において、式（ＲaＴ３）で表される部分構造のピーク面積の割合［ＳＡＲaＴ３］と式（Ｍｅ２Ｄ２）で表される部分構造のピーク面積の割合［ＳＡＭｅ２Ｄ２］が、
０．００１≦（［ＳＡＭｅ２Ｄ２］／［ＳＡＲaＴ３］）×１００≦１０．０００
の関係を満たす。
【００１６】
尚、トナーを水洗法にて洗浄するという処理は、トナー表面に存在する外添剤（有機微粒子または無機微粒子）を取り除く処理である。そのため、この処理を行うことによって、外添する前の粒子（或いは、外添されていない粒子）の性状を確認することができるようになる。
【００１７】
式（ＲaＴ３）で表わされる部分構造は、架橋による耐久性を有する。また、式（Ｍｅ２Ｄ２）で表わされる部分構造は、コート均一性、疎水性及び帯電性を有する。
【００１８】
式（ＲaＴ３）と式（Ｍｅ２Ｄ２）が０．００１≦（［ＳＡＭｅ２Ｄ２］／［ＳＡＲaＴ３］）×１００≦１０．０００の関係を満たすことによって、シリコーンオイルのメチル基による帯電性有機ケイ素重合体を含有する表層のシロキサン構造による放電のバランスがとれて環境安定性が向上し、転写ラチチュードが広くなる。特に、転写ラチチュードが狭くなる高速機及び転写紙が厚い紙において問題になりやすい。
【００１９】
前記（［ＳＡＭｅ２Ｄ２］／［ＳＡＲaＴ３］）×１００の値が０．００１未満の場合には、有機ケイ素重合体を含有する表層のシロキサン構造による放電が大きくなり、転写ラチチュードが悪化する。また、耐久によりトナー表面性が劣化しやすくなり現像耐久性が低下する。
【００２０】
（［ＳＡＭｅ２Ｄ２］／［ＳＡＲaＴ３］）×１００の値が１０．０００超の場合には、式（Ｍｅ２Ｄ２）で表わされる部分構造の帯電が大きくなり、転写ラチチュードが悪化する。また、部材にシリコーンオイルが転移し易くなり、部材汚染が発生する。
【００２１】
（［ＳＡＭｅ２Ｄ２］／［ＳＡＲaＴ３］）×１００は、耐久時の環境安定性と転写性が良化するため、０．００５≦（［ＳＡＭｅ２Ｄ２］／［ＳＡＲaＴ３］）×１００≦５．０００が好ましく、０．０１０≦（［ＳＡＭｅ２Ｄ２］／［ＳＡＲaＴ３］）×１００≦３．０００がより好ましい。
【００２２】
トナーＡを試料とする29Ｓｉ−ＮＭＲの測定において、有機ケイ素重合体の全ピーク面積に対する、上記式（ＲaＴ３）で表される部分構造（以下、ＲaＴ３構造とも称する。）のピーク面積の割合［ＳＡＲaＴ３］×１００が、［ＳＡＲaＴ３］×１００≧２０．０００の関係を満たすことが好ましい。トナー粒子の表面の表面自由エネルギーを低くすることができるため、環境安定性及び耐部材汚染に優れた効果がある。
【００２３】
また、有機ケイ素重合体のＲaＴ３構造による耐久性と、上記式（ＲaＴ３）中のＲaの疎水性及び帯電性により、トナーの撹拌性が良化し、環境安定性及び現像耐久性に優れたトナーを得ることができる。
【００２４】
［ＳＡＲaＴ３］×１００に関し、１００．０００≧［ＳＡＲaＴ３］×１００≧２０．０００の関係を満たすことが好ましく、９５．０００≧［ＳＡＲaＴ３］×１００≧３０．０００の関係を満たすことがより好ましい。保存性、耐久性の観点から［ＳＡＲaＴ３］×１００は、１００．０００以下であることが好ましく、９５．０００以下であることがより好ましく、９０．０００以下であることがさらに好ましい。
【００２５】
ＳＡＲaＴ３は、有機ケイ素重合体形成に用いる有機ケイ素化合物の種類及び量、並びに、有機ケイ素重合体形成時の加水分解、付加重合及び縮合重合の反応温度、反応時間、反応溶媒及びｐＨによって制御することができる。
【００２６】
トナーＡを試料とする29Ｓｉ−ＮＭＲの測定において、有機ケイ素重合体の全ピーク面積に対する、上記式（Ｍｅ２Ｄ２）で表される部分構造（以下、Ｍｅ２Ｄ２構造とも称する。）のピーク面積の割合［ＳＡＭｅ２Ｄ２］×１００が、１０．０００≧［ＳＡＭｅ２Ｄ２］×１００≧０．００１の関係を満たすことが好ましい。
【００２７】
トナー粒子の表面自由エネルギーをより均一に低くすることができるため、環境安定性及び耐部材汚染に優れた効果がある。［ＳＡＭｅ２Ｄ２］×１００に関し、１０．０００≧［ＳＡＭｅ２Ｄ２］×１００≧０．００１の関係を満たすことが好ましく、５．０００≧［ＳＡＭｅ２Ｄ２］×１００≧０．０１０の関係を満たすことがより好ましい。
【００２８】
［ＳＡＭｅ２Ｄ２］は、シリコーンオイルの量で制御することができる。シリコーンオイル形成に用いる有機ケイ素化合物の種類及び量、並びに、有機ケイ素重合体形成時の加水分解、付加重合及び縮合重合の反応温度、反応時間、反応溶媒及びｐＨによって制御することができる。
【００２９】
本発明において、トナーＡを試料とする29Ｓｉ−ＮＭＲの測定において、トナーＡの有機ケイ素重合体の全ピーク面積に対する、ケイ素に結合するＯ1/2の数が２．０である構造（以下、Ｘ２構造とも称する。）のピーク面積の割合［ＳＡＸ２］×１００が、５０．０００＞［ＳＡＸ２］×１００≧０．１００の関係を満たすことが好ましい。上記［ＳＡＸ２］×１００が５０．０００＞［ＳＡＸ２］×１００≧０．１００であることにより、シロキサン構造の架橋構造による耐久性と帯電性のバランスが良好になる。また、結晶化が少なく、薄膜状にすることができる。
【００３０】
そのため、環境安定性、保存安定性や現像耐久性により優れ、様々な環境においてもカブリや画像濃度安定性に優れている。より好ましくは、５０．０００＞［ＳＡＸ２］×１００≧１．０００であり、さらに好ましくは、５０．０００＞［ＳＡＸ２］×１００≧１０．０００の関係を満たすことである。
【００３１】
［ＳＡＸ２］は、有機ケイ素重合体形成に用いる有機ケイ素化合物の種類及び量、並びに、有機ケイ素重合体形成時の加水分解、付加重合及び縮合重合の反応温度、反応時間、反応溶媒及びｐＨによって制御することができる。
【００３２】
また、本発明において式（Ｍｅ２Ｄ２）で表わされる部分構造を有する化合物とは、式（Ｍｅ２Ｄ２）の構造を５０モル％以上含む化合物のことである。
【００３３】
前記トナーＡをヘキサンにより洗浄して得られる粒子をトナーＡｈとしたとき、蛍光Ｘ線分析による測定において、トナーＡのＳｉＯ2量ＭＡ（質量％）とトナーＡｈのＳｉＯ2量ＭＡｈ（質量％）の関係が０．０００１０≦（ＭＡ−ＭＡｈ）／ＭＡ≦５．０００００であることが好ましい。ヘキサンで抽出されるＳｉＯ2成分を含有することによって高湿環境下における転写性が良化する。疎水性の高い成分のためと考えられる。
【００３４】
より好ましくは０．００１００≦（ＭＡ−ＭＡｈ）／ＭＡ≦２．０００００であり、更に好ましくは０．０１０００≦（ＭＡ−ＭＡｈ）／ＭＡ≦１．０００００である。
【００３５】
（ＭＡ−ＭＡｈ）／ＭＡは、例えばシリコーンオイルの量で制御することができる。シリコーンオイル形成に用いる有機ケイ素化合物の種類及び量、並びに、有機ケイ素重合体形成時の加水分解、付加重合及び縮合重合の反応温度、反応時間、反応溶媒及びｐＨによって制御することができる。
【００３６】
本発明において、前記トナーＡをヘキサンで洗浄して得られる粒子をトナーＡｈとする。トナーＡｈを試料とするテトラヒドロフランの不溶分の29Ｓｉ−ＮＭＲの測定において、有機ケイ素重合体の全ピーク面積に対する、上記式（ＲaＴ３）で表される部分構造のピーク面積の割合［ＳＡｈｔＲaＴ３］が、［ＳＡｈｔＲaＴ３］≧０．２０の関係を満たすことが好ましい。トナー粒子の表面の表面自由エネルギーを低くすることができるため、環境安定性に優れた効果がある。
【００３７】
［ＳＡｈｔＲaＴ３］に関し、１．００≧［ＳＡｈｔＲaＴ３］≧０．２０の関係を満たすことが好ましく、０．９５≧［ＳＡｈｔＲaＴ３］≧０．３０の関係を満たすことがより好ましい。保存性、耐久性の観点から［ＳＡｈｔＲaＴ３］は、１．００以下であることが好ましく、０．９５以下であることがより好ましく、０．９０以下であることがさらに好ましい。
【００３８】
［ＳＡｈｔＲaＴ３］は、有機ケイ素重合体形成に用いる有機ケイ素化合物の種類及び量、並びに、有機ケイ素重合体形成時の加水分解、付加重合及び縮合重合の反応温度、反応時間、反応溶媒及びｐＨによって制御することができる。
【００３９】
本発明において、トナーＡｈを試料とするテトラヒドロフラン（ＴＨＦ）不溶分の29Ｓｉ−ＮＭＲの測定において、トナーＡｈのＴＨＦ不溶分の有機ケイ素重合体の全ピーク面積に対する、ケイ素に結合するＯ1/2の数が２．０である構造（以下、Ｘ２構造とも称する。）のピーク面積の割合［ＳＡｈｔＸ２］が、０．６０≧［ＳＡｈｔＸ２］≧０．００の関係を満たすことが好ましい。上記［ＳＡｈｔＸ２］が０．６０≧［ＳＡｈｔＸ２］≧０．００であることにより、シロキサン構造の架橋構造による耐久性と帯電性のバランスが良好になる。また、結晶化が少なく、薄膜状にすることができる。そのため、環境安定性、保存安定性や現像耐久性により優れ、様々な環境においてもカブリや画像濃度安定性が優れている。より好ましくは、０．５０＞［ＳＡｈｔＸ２］≧０．０１であり、さらに好ましくは、０．５０＞［ＳＡｈｔＸ２］≧０．０５の関係を満たすことである。
【００４０】
［ＳＡｈｔＸ２］は、有機ケイ素重合体形成に用いる有機ケイ素化合物の種類及び量、並びに、有機ケイ素重合体形成時の加水分解、付加重合及び縮合重合の反応温度、反応時間、反応溶媒及びｐＨによって制御することができる。
【００４１】
上記式（ＲaＴ３）で表される部分構造において、Ｒaは炭素数が１以上６以下の炭化水素基である。Ｒaの疎水性が大きいと様々な環境において帯電量変動が大きくなる傾向がある。特に環境安定性に優れている、炭素数が１以上５以下の炭化水素基、又はフェニル基が好ましい。
【００４２】
本発明において、上記Ｒaは炭素数が１以上３以下の炭化水素基であることが、帯電性及びカブリ防止のさらなる向上のためにより好ましい態様である。帯電性が良好であると、転写性が良く転写残トナーが少ないためドラム、帯電部材及び転写部材の汚染が良化する。
【００４３】
炭素数が１以上３以下の炭化水素基としては、メチル基、エチル基、プロピル基、又はビニル基が好ましく例示できる。さらに好ましくは、環境安定性と保存安定性の観点から、Ｒaはメチル基である。
【００４４】
本発明において、トナーＡｈを試料とするテトラヒドロフラン（ＴＨＦ）不溶分の29Ｓｉ−ＮＭＲの測定において、トナーＡｈの有機ケイ素重合体の全ピーク面積に対する、ケイ素に結合するＯ1/2の数が１．０である構造（以下、Ｘ１構造とも称する。）のピーク面積の割合［ＳＡｈｔＸ１］が、０．２５＞［ＳＡｈｔＸ１］≧０．００の関係を満たすことが好ましい。上記［ＳＡｈｔＸ１］が０．２５＞［ＳＡｈｔＸ１］≧０．００であることにより、シロキサン構造の架橋構造による耐久性と帯電性のバランスが良好になる。また、結晶化が少なく、薄膜状にすることができる。そのため、環境安定性、保存安定性や現像耐久性により優れ、様々な環境においてもカブリや画像濃度安定性に優れている。より好ましくは、０．１０＞［ＳＡｈｔＸ１］≧０．００であり、さらに好ましくは、０．０５＞［ＳＡｈｔＸ１］≧０．００の関係を満たすことである。
【００４５】
［ＳＡｈｔＸ１］は、有機ケイ素重合体形成に用いる有機ケイ素化合物の種類及び量、並びに、有機ケイ素重合体形成時の加水分解、付加重合及び縮合重合の反応温度、反応時間、反応溶媒及びｐＨによって制御することができる。
【００４６】
【化５】
0006732530.tif 000006
（式（Ｘ１）中のＲi、Ｒj、Ｒkはケイ素に結合している有機基、ハロゲン原子、ヒドロキシ基またはアルコキシ基）
【００４７】
本発明に用いられる有機ケイ素重合体の代表的な製造例としては、ゾルゲル法と呼ばれる方法が挙げられる。
【００４８】
ゾルゲル法は、金属アルコキシドＭ（ＯＲ）ｎ（Ｍ：金属、Ｏ：酸素、Ｒ：炭化水素、ｎ：金属の酸化数）を出発原料に用いて、溶媒中で加水分解及び縮合重合させ、ゾル状態を経て、ゲル化する方法であり、ガラス、セラミックス、有機−無機ハイブリット、ナノコンポジットを合成する方法に用いられる。この製造方法を用いれば、表層、繊維、バルク体、微粒子などの種々の形状の機能性材料を液相から低温で作製することができる。
【００４９】
トナー粒子の表層に存在する有機ケイ素重合体は、具体的には、アルコキシシランに代表されるケイ素化合物の加水分解及び縮重合によって生成されることが好ましい。
【００５０】
この有機ケイ素重合体を含有する表層をトナー粒子に均一に設けることによって、従来のトナーのように、無機微粒子の固着や付着を行わなくても、環境安定性が向上し、かつ、長期使用時におけるトナーの性能低下が生じにくく、保存安定性に優れたトナーを得ることができる。
【００５１】
さらに、ゾルゲル法は、溶液から出発し、その溶液をゲル化することによって材料を形成しているため、様々な微細構造及び形状をつくることができる。特に、トナー粒子が水系媒体中で製造される場合には、有機ケイ素化合物のシラノール基のような親水基による親水性によってトナー粒子の表面に析出させやすくなる。
【００５２】
しかしながら、有機ケイ素化合物の疎水性が大きい場合（例えば有機ケイ素化合物の炭化水素基の炭素数が６を超える炭化水素基である場合）、トナー粒子の表面上に、トナー粒子の重量平均粒径（μｍ）の１／１０以下である凝集体を形成しやすい傾向がある。一方、有機ケイ素化合物の炭化水素基の炭素数が０の場合には疎水性が弱くなるため、トナーの帯電安定性が悪化する。上記微細構造及び形状は反応温度、反応時間、反応溶媒、ｐＨや有機金属化合物の種類及び量などによって調整することができる。
【００５３】
本発明において、トナー粒子は、上記式（ＲaＴ３）で表される部分構造を有する有機ケイ素重合体を含有する表層を有する。
【００５４】
有機ケイ素重合体中に該有機ケイ素重合体のＴＨＦ不溶分は、５０．０質量％以上であることが好ましい。保存安定性と部材汚染が良化する。より好ましくは７５．０質量％以上、さらに好ましくは９０．０質量％以上が好ましい。
【００５５】
本発明において、前記トナーの蛍光Ｘ線測定（波長分散型蛍光Ｘ線分析装置）によるケイ素強度Ｇと、前記トナーＡのＳｉ強度ＧＡが８０．００≦（ＧＡ／Ｇ）×１００．００≦１００．００であることが好ましい。
【００５６】
（ＧＡ／Ｇ）×１００．００が８０．００以上であることによって、粒子表面から外れないため、表面状態の変化が少なく、耐久安定性が向上する。好ましくは９０．００≦（ＧＡ／Ｇ）×１００≦１００．００である。
【００５７】
前記有機ケイ素重合体は、下記式（Ｚ）で表される構造を有する有機ケイ素化合物を重合させて得られる有機ケイ素重合体であることが好ましい。
【００５８】
【化６】
0006732530.tif 000007
（式（Ｚ）中、Ｒ1は、炭素数１以上６以下の炭化水素基を表し、Ｒ2、Ｒ3及びＲ4は、それぞれ独立して、ハロゲン原子、ヒドロキシ基、アセトキシ基、又は、アルコキシ基を表す。）
【００５９】
Ｒ1の炭化水素基により疎水性を向上することができ、環境安定性に優れたトナー粒子を得ることができる。Ｒ1としては、炭素数１以上６以下の炭化水素基であることが好ましい。また、炭化水素基として芳香族炭化水素基であるアリール基、例えばフェニル基を用いることもできる。Ｒ1の疎水性が大きい場合、様々な環境において帯電量変動が大きくなる傾向を示すことから、環境安定性を鑑みて、Ｒ1は炭素数１以上３以下の炭化水素基であることがより好ましい。
【００６０】
炭素数が１以上３以下の炭化水素基としては、メチル基、エチル基、又はプロピル基が好ましく例示できる。また、Ｒ1としてフェニル基も好ましく例示できる。この場合、帯電性及びカブリ防止が良好となる。さらに好ましくは、環境安定性と保存安定性の観点から、Ｒ1はメチル基である。
【００６１】
Ｒ2、Ｒ3及びＲ4は、それぞれ独立して、ハロゲン原子、ヒドロキシ基、アセトキシ基、又は、アルコキシ基である（以下、反応基ともいう）。これらの反応基が加水分解、付加重合及び縮合重合させて架橋構造を形成し、耐部材汚染及び現像耐久性に優れたトナーを得ることができる。加水分解性が室温で穏やかであり、トナー粒子の表面への析出性と被覆性の観点から、アルコキシ基であることが好ましく、メトキシ基やエトキシ基であることがより好ましい。また、Ｒ2、Ｒ3及びＲ4の加水分解、付加重合及び縮合重合は、反応温度、反応時間、反応溶媒及びｐＨによって制御することができる。
【００６２】
本発明に用いられる有機ケイ素重合体を得るには、上記に示す式（Ｚ）中のＲ1を除く一分子中に３つの反応基（Ｒ2、Ｒ3及びＲ4）を有する有機ケイ素化合物（以下、三官能性シランともいう）を１種又は複数種を組み合わせて用いるとよい。
【００６３】
また、本発明において、有機ケイ素重合体の含有量は、トナー粒子中に０．５０質量％以上５０．００質量％以下であることが好ましく、０．７５質量％以上４０．００質量％以下であることがより好ましい。
【００６４】
上記式（Ｚ）としては以下のものが挙げられる。
【００６５】
メチルトリメトキシシラン、メチルトリエトキシシラン、メチルジエトキシメトキシシラン、メチルエトキシジメトキシシラン、メチルトリクロロシラン、メチルメトキシジクロロシラン、メチルエトキシジクロロシラン、メチルジメトキシクロロシラン、メチルメトキシエトキシクロロシラン、メチルジエトキシクロロシラン、メチルトリアセトキシシラン、メチルジアセトキシメトキシシラン、メチルジアセトキシエトキシシラン、メチルアセトキシジメトキシシラン、メチルアセトキシメトキシエトキシシラン、メチルアセトキシジエトキシシラン、メチルトリヒドロキシシラン、メチルメトキシジヒドロキシシラン、メチルエトキシジヒドロキシシラン、メチルジメトキシヒドロキシシラン、メチルエトキシメトキシヒドロキシシラン、メチルジエトキシヒドロキシシラン、のような三官能性のメチルシラン。
【００６６】
エチルトリメトキシシラン、エチルトリエトキシシラン、エチルトリクロロシラン、エチルトリアセトキシシラン、エチルトリヒドロキシシラン、プロピルトリメトキシシラン、プロピルトリエトキシシラン、プロピルトリクロロシラン、プロピルトリアセトキシシラン、プロピルトリヒドロキシシラン、ブチルトリメトキシシラン、ブチルトリエトキシシラン、ブチルトリクロロシラン、ブチルトリアセトキシシラン、ブチルトリヒドロキシシラン、ヘキシルトリメトキシシラン、ヘキシルトリエトキシシラン、ヘキシルトリクロロシラン、ヘキシルトリアセトキシシラン、ヘキシルトリヒドロキシシランのような三官能性のシラン。
【００６７】
フェニルトリメトキシシラン、フェニルトリエトキシシラン、フェニルトリクロロシラン、フェニルトリアセトキシシラン、フェニルトリヒドロキシシランのような三官能性のフェニルシラン。
【００６８】
本発明に用いられる有機ケイ素重合体において、上記式（Ｚ）で表される構造を有する有機ケイ素化合物の含有量は、有機ケイ素重合体中に５０モル％以上であることが好ましく、より好ましくは６０モル％以上である。式（Ｚ）で表される構造を有する有機ケイ素化合物の含有量を５０モル％以上とすることによって、さらにトナーの環境安定性を向上させることができる。
【００６９】
また、本発明において、本発明の効果を損なわない程度に、式（Ｚ）で表される構造を有する有機ケイ素化合物とともに、一分子中に４つの反応基を有する有機ケイ素化合物（四官能性シラン）、一分子中に２つの反応基を有する有機ケイ素化合物（二官能性シラン）又は１つの反応基を有する有機ケイ素化合物（一官能性シラン）を併用して得られた有機ケイ素重合体を用いてもよい。併用してもよい有機ケイ素化合物としては以下のようなものが挙げられる。
【００７０】
テトラエトキシシラン、テトラメトキシシラン、テトラクロロシラン、ジメチルジエトキシシラン、ジメチルジメトキシシラン、ヘキサメチルジシラザン、３−グリシドキシプロピルトリメトキシシラン、３−グリシドキシプロピルメチルジエトキシシラン、３−グリシドキシプロピルトリエトキシシラン、ｐ−スチリルトリメトキシシラン、３−メタクリロキシプロピルメチルジメトキシシラン、３−メタクリロキシプロピルメチルジエトキシシラン、３−メタクリロキシプロピルトリエトキシシラン、３−アクリロキシプロピルトリメトキシシラン、３−アミノプロピルトリメトキシシラン、３−アミノプロピルトリエメトキシシラン、３−（２−アミノエチル）アミノプロピルトリメトキシシラン、３−（２−アミノエチル）アミノプロピルトリエトキシシラン、３−フェニルアミノプロピルトリメトキシシラン、３−アニリノプロピルトリメトキシシラン、３−メルカプトプロピルメチルジメトキシシラン、３−メルカプトプロピルトリメトキシシラン、３−メルカプトプロピルトリエトキシシラン、３−グリシドキシプロピルトリメトキシシラン、３−グリシドキシプロピルメチルジメトキシシラン、３−グリシドキシプロピルメチルジメトキシシラン、ヘキサメチルジシラン、テトライソシアネートシラン、メチルトリイソシアネートシラン、ビニルトリイソシアネートシラン、ビニルトリメトキシシラン、ビニルトリエトキシシラン、ビニルジエトキシメトキシシラン、ビニルエトキシジメトキシシラン、ビニルトリクロロシラン、ビニルメトキシジクロロシラン、ビニルエトキシジクロロシラン、ビニルジメトキシクロロシラン、ビニルメトキシエトキシクロロシラン、ビニルジエトキシクロロシラン、ビニルトリアセトキシシラン、ビニルジアセトキシメトキシシラン、ビニルジアセトキシエトキシシラン、ビニルアセトキシジメトキシシラン、ビニルアセトキシメトキシエトキシシラン、ビニルアセトキシジエトキシシラン、ビニルトリヒドロキシシラン、ビニルメトキシジヒドロキシシラン、ビニルエトキシジヒドロキシシラン、ビニルジメトキシヒドロキシシラン、ビニルエトキシメトキシヒドロキシシラン、ビニルジエトキシヒドロキシシラン、のような三官能性のビニルシラン。
【００７１】
アリルトリメトキシシラン、アリルトリエトキシシラン、アリルトリクロロシラン、アリルトリアセトキシシラン、アリルトリヒドロキシシラン、のような三官能性のアリルシラン。
【００７２】
トリメチルクロロシラン、トリメチルエトキシシラン、トリメチルメトキシシラン、ブチルジメチルクロロシラン、ブチルジメチルエトキシシラン、ブチルジメチルメトキシシラン、クロロジメチルビニルシラン、ジメトキシメチルビニルシラン、ジメチルジエトキシビニルシラン、クロロトリエチルシラン、のような一官能性のシラン。
【００７３】
一般的に、ゾルゲル反応では、反応媒体の酸性度によって生成するシロキサン結合の結合状態が異なることが知られている。具体的には、反応媒体が酸性である場合には、水素イオンが１つの反応基（例えば、アルコキシ基（−ＯＲ基））の酸素に親電子的に付加する。次に、水分子中の酸素原子がケイ素原子に配位して、置換反応によってヒドロシリル基になる。水が十分に存在している場合には、Ｈ+１つで反応基（例えば、アルコキシ基（−ＯＲ基））の酸素を１つ攻撃するため、反応媒体中のＨ+の含有率が少ないときには、ヒドロキシ基への置換反応が遅くなる。よって、シランに付いた反応基のすべてが加水分解する前に縮重合反応が生じ、比較的容易に、一次元的な線状高分子や二次元的な高分子が生成しやすい。
【００７４】
一方、反応媒体がアルカリ性の場合には、水酸化物イオンがケイ素に付加して５配位中間体を経由する。そのため全ての反応基（例えば、アルコキシ基（−ＯＲ基））が脱離しやすくなり、容易にシラノール基に置換される。シラノール基に置換されるとケイ素の電子密度が疎になり、水酸化物イオンを引き寄せるためである。特に、同一シランに３個以上の反応基を有するケイ素化合物を用いた場合には、加水分解及び縮重合が３次元的に生じて、３次元の架橋結合の多い有機ケイ素重合体が形成される。また、反応も短時間で終了する。
【００７５】
従って、有機ケイ素重合体を形成するには、反応媒体がアルカリ性の状態でゾルゲル反応を進めることが好ましく、水系媒体中で製造する場合には、具体的には、ｐＨ８．０以上であることが好ましい。これによって、より強度の高い、耐久性に優れた有機ケイ素重合体を形成することができる。また、ゾルゲル反応は、反応温度９０℃以上、かつ、反応時間５時間以上で行うことが好ましい。
【００７６】
このゾルゲル反応を上記反応温度及び反応時間で行うことによって、トナー粒子の表面のゾルやゲルの状態のシラン化合物同士が結合した合一粒子の形成を抑制することができる。
【００７７】
さらに、本発明の効果を損なわない程度に、上記有機ケイ素化合物とともに、有機チタン化合物や有機アルミ化合物を用いてもよい。
【００７８】
有機チタン化合物としては、以下のものが挙げられる。
【００７９】
チタンメトキサイド、チタンエトキサイド、チタンｎ−プロポキサイド、テトラ−ｉ−プロポキシチタン、テトラ−ｎ−ブトキシチタン、チタンイソブトキサイド、チタンブトキシドダイマー、チタンテトラ−２−エチルヘキソキシド、チタンジイソプロポキシビス（アセチルアセトネート）、チタンテトラアセチルアセトネート、チタニウムジ−２−エチルヘキソキシビス（２−エチル−３−ヒドロキシヘキソキシド）、チタンジイソプロポキシビス（エチルアセトアセテート）、テトラキス（２−エチルヘキシルオキシ）チタン、ジ−ｉ−プロポキシ・ビス（アセチルアセトナト）チタン、チタンラクテート、チタンメタクリレートイソプロポキサイド、トリイソプロポキシチタネート、チタンメトキシプロポキサイド、チタンステアリルオキサイド。
【００８０】
有機アルミ化合物としては、以下のものが挙げられる。
【００８１】
アルミニウム（ＩＩＩ）ｎ−ブトキサイド、アルミニウム（ＩＩＩ）ｓ−ブトキサイド、アルミニウム（ＩＩＩ）ｓ−ブトキサイドビス（エチルアセトアセテート）、アルミニウム（ＩＩＩ）ｔ−ブトキサイド、アルミニウム（ＩＩＩ）ジ−ｓ−ブトキサイドエチルアセトアセテート、アルミニウム（ＩＩＩ）ジイソプロポキサイドエチルアセトアセテート、アルミニウム（ＩＩＩ）エトキサイド、アルミニウム（ＩＩＩ）エトキシエトキシエトキサイド、アルミニウムヘキサフルオロペンタンジオネート、アルミニウム（ＩＩＩ）３−ヒドロキシ−２−メチル−４−ピロネート、アルミニウム（ＩＩＩ）イソプロポキサイド、アルミニウム−９−オクタデセニルアセトアセテートジイソプロポキサイド、アルミニウム（ＩＩＩ）２，４−ペンタンジオネート、アルミニウムフェノキサイド、アルミニウム（ＩＩＩ）２，２，６，６−テトラメチル−３，５−ヘプタンジオネート。
【００８２】
なお、これらの化合物は単独で用いても、複数種用いてもよい。これらを適宜に組み合わせたり、添加量を変えたりすることで、帯電量を調節することができる。
【００８３】
本発明に好ましく用いることができるシリコーンオイルとしてはアミノ変性、エポキシ変性、カルボキシル変性、カルビノール変性、メタクリル変性、メルカプト変性、フェノール変性の如き反応性シリコーン；ポリエーテル変性、メチルスチリル変性、アルキル変性、脂肪酸変性、アルコキシ変性、フッ素変性の如き非反応性シリコーン；ジメチルシリコーン、メチルフェニルシリコーン、ジフェニルシリコーン、メチルハイドロジェンシリコーンの如きストレートシリコーンがあげられる。
【００８４】
これらのシリコーンオイルの中でも、置換基として、アルキル基、アリール基、水素原子の一部または全部がフッ素原子に置換されたアルキル基、水素を置換基として有するシリコーンオイルが好ましい。具体的には、ジメチルシリコーンオイル、メチルフェニルシリコーンオイル、メチルハイドロジェンシリコーンオイル、フッ素変性シリコーンオイルである。高湿環境下でもトナーの帯電量を高く維持し、選択現像性を低減する上で好ましい。
【００８５】
これらのシリコーンオイルは、２５℃における粘度が１ｍｍ2／ｓ以上１０，０００ｍｍ2／ｓ以下であることが好ましく、より好ましくは３ｍｍ2／ｓ以上５，０００ｍｍ2／ｓ以下、さらに好ましくは５ｍｍ2／ｓ以上１，０００ｍｍ2／ｓ以下である。１ｍｍ2／ｓ未満では十分な疎水性が得られないことがあり、１０，０００ｍｍ2／ｓを超える場合には、凝集物ができやすく十分な流動性が得られないことがある。
【００８６】
本発明のトナーは、トナーＡｈの表層（表面層、最表層）のＸ線光電子分光分析（ＥＳＣＡ：Ｅｌｅｃｔｒｏｎ  Ｓｐｅｃｔｒｏｓｃｏｐｙ  ｆｏｒ  Ｃｈｅｍｉｃａｌ  Ａｎａｌｙｓｉｓ）を用いた測定において、トナーＡｈの表層における、ケイ素原子の濃度ｄＳｉと酸素原子の濃度ｄＯと炭素原子の濃度ｄＣの合計（ｄＳｉ＋ｄＯ＋ｄＣ）に対するケイ素原子の濃度ｄＳｉ（ｄＳｉ／［ｄＳｉ＋ｄＯ＋ｄＣ］）が、２．５原子％以上であることが好ましく、より好ましくは５．０原子％以上であり、さらに好ましくは１０．０原子％である。
【００８７】
上記ＥＳＣＡは、トナー粒子の表面からトナー粒子の中心（長軸の中点）に数ｎｍの厚さで存在する表層の元素分析を行うものである。このトナー粒子の表層におけるケイ素原子の濃度（ｄＳｉ／［ｄＳｉ＋ｄＯ＋ｄＣ］）が２．５原子％以上あることで、表層の表面自由エネルギーを小さくすることができる。前記ケイ素原子の濃度を２．５原子％以上に調整することによって、流動性がさらに向上し、部材汚染やカブリの発生をより抑制することができる。より好ましくは５．０原子％以上であり、さらに好ましくは１０．０原子％以上、特に好ましくは１５．０原子％以上である。
【００８８】
一方、前記トナーＡｈの表層におけるケイ素原子の濃度（ｄＳｉ／［ｄＳｉ＋ｄＯ＋ｄＣ］）は、帯電性の観点より、３３．３原子％以下であることが好ましい。より好ましくは２８．６原子％以下である。
【００８９】
前記トナーＡｈの表層におけるケイ素原子の濃度は、上記式（ＲaＴ３）中のＲaの構造、有機ケイ素重合体形成時のトナー粒子の製造方法、反応温度、反応時間、反応溶媒及びｐＨによって制御することができる。また、有機ケイ素重合体の含有量によっても制御することができる。なお、本発明においてトナー粒子の表層とは、トナー粒子の表面からトナー粒子中心（長軸の中点）に向かって０．０ｎｍ以上１０．０ｎｍ以下の厚さで存在する層を意味する。なお、ｄＳｉ／［ｄＳｉ＋ｄＯ＋ｄＣ］は、上記式（ＲaＴ３）中のＲａの構造、有機ケイ素重合体形成時のトナー粒子の製造方法、反応温度、反応時間、反応溶媒及びｐＨによって制御することができる。
【００９０】
本発明において、トナー粒子の透過型電子顕微鏡（ＴＥＭ）を用いた断面観察において、トナー粒子断面の長軸Ｌと、長軸Ｌの中心を通りかつ垂直な軸Ｌ９０の交点を中心にして、トナー粒子断面を均等に１６分割し、前記中心からトナー粒子の表面へ向かう分割軸をそれぞれＡｎ（ｎ＝１〜３２）としたときに、前記分割軸上の３２箇所の有機ケイ素重合体を含有するトナー粒子の表面層の平均厚みＤａｖ．が２．５ｎｍ以上１５０．０ｎｍ以下であることが好ましい。本発明において、有機ケイ素重合体を含有する表層とトナー粒子表層以外の部分（いわゆる芯部分）は、隙間なく接していることが好ましい。換言すれば上記特許文献４に開示されているような粒状塊の被覆層でないことが好ましい。また、多面体オリゴシルセスシロキサン化合物及びその誘導体は、数ナノメートルの粒状塊または集合体になりやすい。粒状塊や集合体の隙間から離型剤や樹脂成分が染み出すブリードが発生し易くなる。
【００９１】
これにより、トナー粒子の表層よりも内部の樹脂成分や離型剤等によるブリードの発生が抑えられ、保存安定性、環境安定性及び現像耐久性に優れたトナーを得ることができる。トナー粒子の表層の平均厚みＤａｖ．が２．５ｎｍ未満ではトナー粒子中の樹脂成分や離型剤等によるブリードが発生しやすい。そのため、トナー粒子の表面性が変化して環境安定性、現像耐久性が悪くなる傾向がある。トナー粒子の表層の平均厚みＤａｖ．が１５０．０ｎｍを超える場合では低温定着性が悪くなる傾向がある。保存安定性の観点から、トナー粒子の表層の平均厚みＤａｖ．は５．０ｎｍ以上１２５．０ｎｍ以下であることがより好ましく、さらに好ましくは７．５ｎｍ以上１００．０ｎｍ以下である。前記トナー粒子の表層の平均厚みＤａｖ．は、有機ケイ素重合体形成時におけるトナー粒子の製造方法、上記式（ＲaＴ３）中の炭化水素基の炭素数、親水性基の数、有機ケイ素重合体形成時の付加重合及び縮合重合の反応温度、反応時間、反応溶媒及びｐＨによって制御することができる。また、有機ケイ素重合体の含有量で制御することもできる。
【００９２】
本発明において、トナー粒子の透過型電子顕微鏡（ＴＥＭ）を用いた断面観察において、トナー粒子断面の長軸Ｌと、長軸Ｌの中心を通りかつ垂直な軸Ｌ９０の交点を中心にして、トナー粒子断面を均等に１６分割し、前記中心からトナー粒子の表面へ向かう分割軸をそれぞれＡｎ（ｎ＝１〜３２）としたときに、３２本存在する各分割軸上における有機ケイ素重合体を含有するトナー粒子の表層の厚みが２．５ｎｍ以下である分割軸の数の割合（以下、表層の厚み２．５ｎｍ以下の割合ともいう）が、２０．０％以下であることが好ましく、より好ましくは１０．０％以下、さらに好ましくは５．０％以下である（図１参照）。
【００９３】
表層の厚み２．５ｎｍ以下の割合が上記範囲内である場合、トナー粒子の表層よりも内部の樹脂成分や離型剤等によるブリードの発生を低減することができる。そのため、環境安定性、保存安定性や現像耐久性が良化する。また、表層の厚み２．５ｎｍ以下の割合が２０．０％以下であることで、様々な環境においてもカブリや画像濃度安定性に優れたトナーを得ることができる。前記表層の厚み２．５ｎｍ以下の割合は、有機ケイ素重合体形成時におけるトナー粒子の製造方法、上記式（ＲaＴ３）中の炭化水素基の炭素数、親水性基の数、有機ケイ素重合体形成時の付加重合及び縮合重合の反応温度、反応時間、反応溶媒及びｐＨによって制御することができる。また、有機ケイ素重合体の含有量で制御することもできる。
【００９４】
また、有機ケイ素重合体はＴＨＦに不溶な有機ケイ素重合体が好ましい。ＴＨＦに不溶な有機ケイ素重合体のＲaＴ３構造による耐久性と、式（ＲaＴ３）中のＲaの疎水性及び帯電性により、表層よりも内部に存在する、染み出しやすい低分子量（Ｍｗ１０００以下）樹脂、及び低Ｔｇ（４０℃以下）樹脂、並びに、場合によっては離型剤のブリードが抑えられる。その結果、さらにトナーの撹拌性が良化し、保存安定性、並びに、環境安定性及び現像耐久性に優れたトナーを得ることができる。
【００９５】
ＴＨＦに不溶な有機ケイ素重合体は有機ケイ素重合体中に５０．０モル％以上のケイ素濃度であることが好ましい。有機ケイ素化合物が層状に形成し易いためである。ＴＨＦに不溶な有機ケイ素重合体が有機ケイ素重合体中に５０．０モル％以下のケイ素濃度の場合には、有機ケイ素重合体が結晶化し易く粒状になりやすいため、保存安定性が悪化する。より好ましくは２５．０モル％以下である。
【００９６】
本発明において、トナーＡｈ中のＳｉＯ2量に対するＴＨＦに可溶なＳｉＯ2量の割合（％）は、５０．０％以上であることが好ましい。保存安定性と部材汚染が良化する。より好ましくは７５．０％以上、さらに好ましくは９０．０％以上である。
【００９７】
トナーＡｈ中のＳｉＯ2量に対するＴＨＦに可溶なＳｉＯ2量の割合（％）は、結着樹脂及び有機ケイ素重合体の重合度、架橋度、有機ケイ素重合体の量によって調整することが可能である。
【００９８】
粒子表面を処理する混合機としては、三井ヘンシェルミキサ、メカノフュージョン、サイクロミックス、タービュライザ、フレキソミックス、ハイブリタイゼーション、メカノハイブリット、ノビルタが挙げられる。また、回転周速を早めたり、処理時間を長めにしたりすることによって、粒子表面を式（Ｍｅ２Ｄ２）で表される部分構造を有する化合物で均一に処理することができる。
【００９９】
次に、トナー粒子の製造方法（有機ケイ素重合体をトナー粒子の表層に含有させる具体的態様）について説明するが、本発明はこれらに限定されるわけではない。
【０１００】
第一製法としては、有機ケイ素重合体を形成するための有機ケイ素化合物、及び、結着樹脂を形成するための重合性単量体を含有する重合性単量体組成物の粒子を水系媒体中で形成し、重合性単量体を重合させることによってトナー粒子を得る態様（以下、懸濁重合法とも称する）が挙げられる。
【０１０１】
第二製法としては、先にトナー粒子母体を得た後、トナー粒子母体を水系媒体中に投入して、水系媒体中でトナー粒子母体に有機ケイ素重合体の表層を形成する態様が挙げられる。トナー粒子母体は、結着樹脂を溶融混練し、粉砕することによって得られるものであってもよく、結着樹脂粒子を水系媒体中で凝集し、会合することによって得られたものであってもよく、また、結着樹脂を有機溶媒に溶解し製造された有機相分散液を、水系媒体中に懸濁させ、粒子を形成（造粒）し、重合させた後に有機溶媒を除去することによって得られたものであって良い。
【０１０２】
第三製法としては、結着樹脂、及び有機ケイ素重合体を形成するための有機ケイ素化合物を、有機溶媒に溶解し製造された有機相分散液を、水系媒体中に懸濁させ、粒子を形成（造粒）し、重合させた後に有機溶媒を除去してトナー粒子を得る態様が挙げられる。
【０１０３】
第四製法としては、結着樹脂粒子、及びゾル又はゲル状態の有機ケイ素重合体を形成するための有機ケイ素化合物含有粒子を、水系媒体中で凝集し、会合してトナー粒子を形成する態様が挙げられる。
【０１０４】
第五製法としては、トナー粒子母体の表面に、有機ケイ素重合体を形成するための有機ケイ素化合物を含有する溶媒をスプレードライ法によりトナー粒子母体表面に噴射し、熱風及び冷却により表面を重合又は乾燥させて、有機ケイ素重合体をトナー粒子の表層に形成する態様が挙げられる。トナー粒子母体は、結着樹脂を溶融混練し、粉砕して得てもよく、結着樹脂粒子を、水系媒体中で凝集し、会合して得てもよく、結着樹脂を有機溶媒に溶解し製造された有機相分散液を、水系媒体中に懸濁させ、粒子を形成（造粒）し、重合させた後に有機溶媒を除去して得てもよい。
【０１０５】
これらの製造方法によって製造されたトナー粒子は、有機ケイ素重合体がトナー粒子の表面近傍で形成されるため、環境安定性（特に、過酷環境下での帯電性）が良好となる。また、過酷環境下においてもトナー内部に存在する樹脂や、必要に応じて添加される離型剤のブリードによるトナー粒子の表面状態の変化が抑制される。
【０１０６】
本発明においては、得られたトナー粒子又はトナーを、熱風を用いて表面処理してもよい。熱風を用いてトナー粒子又はトナーの表面処理を行うことによって、トナー粒子の表面近傍の有機ケイ素重合体の縮重合を促進して、環境安定性と現像耐久性を向上させることができる。
【０１０７】
上記熱風を用いた表面処理としては、熱風でトナー粒子又はトナーの表面を処理することができ、かつ、熱風で処理されたトナー粒子又はトナーを冷風で冷却できる方式を採用できる手段であればどのようなものであってもよい。
【０１０８】
熱風を用いた表面処理を行う装置としては、ハイブリタイゼーションシステム（奈良機械製作所製）、メカノフージョンシステム（ホソカワミクロン（株）製）、ファカルティ（ホソカワミクロン（株）製）、メテオレインボー  ＭＲ  Ｔｙｐｅ（日本ニューマチック工業（株）製）が挙げられる。
【０１０９】
上記製造方法において水系媒体とは、以下のものが挙げられる。
【０１１０】
水；メタノール、エタノール、及びプロパノールのようなアルコール類、並びに、これらの混合溶媒である。
【０１１１】
本発明のトナー粒子の製造方法として、上述した製造方法の中でも、第一製法である懸濁重合法が好ましい。懸濁重合法では有機ケイ素重合体がトナー粒子の表面に均一に析出しやすく、表層と内部との接着性に優れ、保存安定性、環境安定性及び現像耐久性が良好になる。以下、懸濁重合法についてさらに説明する。
【０１１２】
上記重合性単量体組成物には、必要に応じて着色剤、離型剤、極性樹脂、及び低分子量樹脂を添加してもよい。また、重合工程終了後は、生成した粒子を洗浄、濾過により回収し、乾燥させてトナー粒子を得る。なお、上記重合工程の後半に昇温してもよい。さらに、未反応の重合性単量体又は副生成物を除去する為に、重合工程後半又は重合工程終了後に一部分散媒体を反応系から留去することも可能である。
【０１１３】
なお、以下に記載される材料は、懸濁重合法にのみ適用されるものではなく、上記他の製法にも適用できるものである。
【０１１４】
上記懸濁重合法における重合性単量体として、以下に示すビニル系重合性単量体が好適に例示できる。スチレン；α−メチルスチレン、β−メチルスチレン、ｏ−メチルスチレン、ｍ−メチルスチレン、ｐ−メチルスチレン、２，４−ジメチルスチレン、ｐ−ｎ−ブチルスチレン、ｐ−ｔｅｒｔ−ブチルスチレン、ｐ−ｎ−ヘキシルスチレン、ｐ−ｎ−オクチルスチレン、ｐ−ｎ−ノニルスチレン、ｐ−ｎ−デシルスチレン、ｐ−ｎ−ドデシルスチレン、ｐ−メトキシスチレン、ｐ−フェニルスチレンのようなスチレン誘導体；メチルアクリレート、エチルアクリレート、ｎ−プロピルアクリレート、ｉｓｏ−プロピルアクリレート、ｎ−ブチルアクリレート、ｉｓｏ−ブチルアクリレート、ｔｅｒｔ−ブチルアクリレート、ｎ−アミルアクリレート、ｎ−ヘキシルアクリレート、２−エチルヘキシルアクリレート、ｎ−オクチルアクリレート、ｎ−ノニルアクリレート、シクロヘキシルアクリレート、ベンジルアクリレート、ジメチルフォスフェートエチルアクリレート、ジエチルフォスフェートエチルアクリレート、ジブチルフォスフェートエチルアクリレート、２−ベンゾイルオキシエチルアクリレートのようなアクリル系重合性単量体；メチルメタクリレート、エチルメタクリレート、ｎ−プロピルメタクリレート、ｉｓｏ−プロピルメタクリレート、ｎ−ブチルメタクリレート、ｉｓｏ−ブチルメタクリレート、ｔｅｒｔ−ブチルメタクリレート、ｎ−アミルメタクリレート、ｎ−ヘキシルメタクリレート、２−エチルヘキシルメタクリレート、ｎ−オクチルメタクリレート、ｎ−ノニルメタクリレート、ジエチルフォスフェートエチルメタクリレート、ジブチルフォスフェートエチルメタクリレートのようなメタクリル系重合性単量体；メチレン脂肪族モノカルボン酸エステル類；酢酸ビニル、プロピオン酸ビニル、安息香酸ビニル、酪酸ビニル、安息香酸ビニル、蟻酸ビニルのようなビニルエステル；ビニルメチルエーテル、ビニルエチルエーテル、ビニルイソブチルエーテルのようなビニルエーテル；ビニルメチルケトン、ビニルヘキシルケトン、ビニルイソプロピルケトン。
【０１１５】
上記重合性単量体の重合に際して、重合開始剤を添加してもよい。重合開始剤としては、以下のものが挙げられる。
【０１１６】
２，２’−アゾビス−（２，４−ジバレロニトリル）、２，２’−アゾビスイソブチロニトリル、１，１’−アゾビス（シクロヘキサン−１−カルボニトリル）、２，２’−アゾビス−４−メトキシ−２，４−ジメチルバレロニトリル、アゾビスイソブチロニトリルのようなアゾ系、又はジアゾ系重合開始剤；ベンゾイルペルオキシド、メチルエチルケトンペルオキシド、ジイソプロピルオキシカーボネート、クメンヒドロペルオキシド、２，４−ジクロロベンゾイルペルオキシド、ラウロイルペルオキシドのような過酸化物系重合開始剤。これらの重合開始剤は、重合性単量体に対して０．５質量％以上３０．０質量％以下の添加が好ましく、単独でも又は併用してもよい。
【０１１７】
トナー粒子を構成する結着樹脂の分子量をコントロールする為に、重合性単量体の重合に際して、連鎖移動剤を添加してもよい。連鎖移動剤の添加量としては、重合性単量体の０．００１質量％以上１５．０００質量％以下であることが好ましい。
【０１１８】
一方、トナー粒子を構成する結着樹脂の分子量をコントロールする為に、重合性単量体の重合に際して、架橋剤を添加してもよい。架橋剤としては、以下のものが挙げられる。
【０１１９】
ジビニルベンゼン、ビス（４−アクリロキシポリエトキシフェニル）プロパン、エチレングリコールジアクリレート、１，３−ブチレングリコールジアクリレート、１，４−ブタンジオールジアクリレート、１，５−ペンタンジオールジアクリレート、１，６−ヘキサンジオールジアクリレート、ネオペンチルグリコールジアクリレート、ジエチレングリコールジアクリレート、トリエチレングリコールジアクリレート、テトラエチレングリコールジアクリレート、ポリエチレングリコール＃２００、＃４００、＃６００の各ジアクリレート、ジプロピレングリコールジアクリレート、ポリプロピレングリコールジアクリレート、ポリエステル型ジアクリレート（ＭＡＮＤＡ  日本化薬）、及び以上のアクリレートをメタクリレートに変えたもの。
【０１２０】
また、多官能の架橋剤としては以下のものが挙げられる。
【０１２１】
ペンタエリスリトールトリアクリレート、トリメチロールエタントリアクリレート、トリメチロールプロパントリアクリレート、テトラメチロールメタンテトラアクリレート、オリゴエステルアクリレート及びそのメタクリレート、２，２−ビス（４−メタクリロキシ・ポリエトキシフェニル）プロパン、ジアクリルフタレート、トリアリルシアヌレート、トリアリルイソシアヌレート、トリアリルトリメリテート、ジアリールクロレンデート。架橋剤の添加量としては、重合性単量体に対して０．００１質量％以上１５．０００質量％以下であることが好ましい。
【０１２２】
上記重合性単量体の重合の際に用いられる媒体が水系媒体の場合には、重合性単量体組成物の粒子の水系媒体中での分散安定剤として以下のものを使用することができる。
【０１２３】
無機分散安定剤として、リン酸三カルシウム、リン酸マグネシウム、リン酸亜鉛、リン酸アルミニウム、炭酸カルシウム、炭酸マグネシウム、水酸化カルシウム、水酸化マグネシウム、水酸化アルミニウム、メタ珪酸カルシウム、硫酸カルシウム、硫酸バリウム、ベントナイト、シリカ、アルミナが挙げられる。
【０１２４】
また、有機系分散安定剤としては、ポリビニルアルコール、ゼラチン、メチルセルロース、メチルヒドロキシプロピルセルロース、エチルセルロース、カルボキシメチルセルロースのナトリウム塩、デンプンが挙げられる。
【０１２５】
さらに、市販のノニオン、アニオン、カチオン型の界面活性剤の利用も可能である。このような界面活性剤としては、以下のものが挙げられる。
【０１２６】
ドデシル硫酸ナトリウム、テトラデシル硫酸ナトリウム、ペンタデシル硫酸ナトリウム、オクチル硫酸ナトリウム、オレイン酸ナトリウム、ラウリル酸ナトリウム、ステアリン酸カリウム。
【０１２７】
本発明において、難水溶性無機分散安定剤を用い、水系媒体を調製する場合に、これらの分散安定剤の添加量は重合性単量体１００．０質量部に対して、０．２質量部以上２．０質量部以下であることが好ましい。また、重合性単量体組成物１００質量部に対して３００質量部以上３，０００質量部以下の水を用いて水系媒体を調製することが好ましい。
【０１２８】
本発明において、上記のような難水溶性無機分散剤が分散された水系媒体を調製する場合には、市販の分散安定剤をそのまま用いてもよい。また、細かい均一な粒度を有する分散安定剤を得るためには、水のような液媒体中で、高速撹拌下、難水溶性無機分散剤を生成させてもよい。具体的には、リン酸三カルシウムを分散安定剤として使用する場合、高速撹拌下でリン酸ナトリウム水溶液と塩化カルシウム水溶液を混合してリン酸三カルシウムの微粒子を形成することで、好ましい分散安定剤を得ることができる。
【０１２９】
本発明において、トナー粒子に用いられる結着樹脂は、特段限定されず、従来公知のものを用いることができる。トナー粒子に用いられる結着樹脂はビニル系樹脂、ポリエステル樹脂などが好ましく例示できる。ビニル系樹脂は前述したビニル系重合性単量体の重合により生成するとよい。例えば、ビニル系樹脂は、環境安定性に優れている。また、ビニル系樹脂は、上記式（Ｚ）で表される構造を有する有機ケイ素化合物を重合させて得られる有機ケイ素重合体をトナー粒子の表面への析出性、表面均一性、長期保存安定性に優れているため好ましい。
【０１３０】
一方、ポリエステル樹脂としては、下記に挙げるカルボン酸成分とアルコール成分とを縮重合させたものを用いることができる。
【０１３１】
カルボン酸成分としては、テレフタル酸、イソフタル酸、フタル酸、フマル酸、マレイン酸、シクロヘキサンジカルボン酸、及び、トリメリット酸が挙げられる。
【０１３２】
アルコール成分としては、ビスフェノールＡ、水素添加ビスフェノール、ビスフェノールＡのエチレンオキサイド付加物、ビスフェノールＡのプロピレンオキサイド付加物、グリセリン、トリメチロールプロパン、及び、ペンタエリスリトールが挙げられる。
【０１３３】
また、ポリエステル樹脂は、ウレア基を含有したポリエステル樹脂であってもよい。
【０１３４】
一方、上記ビニル系樹脂、ポリエステル樹脂及びその他の結着樹脂として、以下の樹脂又は重合体が例示できる。
【０１３５】
ポリスチレン、ポリビニルトルエンのようなスチレン及びその置換体の単重合体；スチレン−プロピレン共重合体、スチレン−ビニルトルエン共重合体、スチレン−ビニルナフタリン共重合体、スチレン−アクリル酸メチル共重合体、スチレン−アクリル酸エチル共重合体、スチレン−アクリル酸ブチル共重合体、スチレン−アクリル酸オクチル共重合体、スチレン−アクリル酸ジメチルアミノエチル共重合体、スチレン−メタクリル酸メチル共重合体、スチレン−メタクリル酸エチル共重合体、スチレン−メタクリル酸ブチル共重合体、スチレン−メタクリ酸ジメチルアミノエチル共重合体、スチレン−ビニルメチルエーテル共重合体、スチレン−ビニルエチルエーテル共重合体、スチレン−ビニルメチルケトン共重合体、スチレン−ブタジエン共重合体、スチレン−イソプレン共重合体、スチレン−マレイン酸共重合体、スチレン−マレイン酸エステル共重合体のようなスチレン系共重合体；ポリメチルメタクリレート、ポリブチルメタクリレート、ポリ酢酸ビニル、ポリエチレン、ポリプロピレン、ポリビニルブチラール、シリコーン樹脂、ポリアミド樹脂、エポキシ樹脂、ポリアクリル樹脂、ロジン、変性ロジン、テルペン樹脂、フェノール樹脂、脂肪族又は脂環族炭化水素樹脂、芳香族系石油樹脂。これら結着樹脂は単独或いは混合して使用できる。
【０１３６】
本発明のトナーにおいては、高温時におけるトナーの粘度変化の改良を目的として樹脂が重合性官能基を有していてもよい。重合性官能基としては、ビニル基、イソシアナート基、エポキシ基、アミノ基、カルボン酸基、ヒドロキシ基が挙げられる。
【０１３７】
本発明において、トナー粒子は、極性樹脂を含有してもよい。前記極性樹脂としては、飽和又は不飽和のポリエステル樹脂が好ましく例示できる。
【０１３８】
当該ポリエステル樹脂としては、下記に挙げるカルボン酸成分とアルコール成分とを縮重合させたものを用いることができる。
【０１３９】
カルボン酸成分としては、テレフタル酸、イソフタル酸、フタル酸、フマル酸、マレイン酸、シクロヘキサンジカルボン酸、及び、トリメリット酸が挙げられる。
【０１４０】
アルコール成分としては、ビスフェノールＡ、水素添加ビスフェノール、ビスフェノールＡのエチレンオキサイド付加物、ビスフェノールＡのプロピレンオキサイド付加物、グリセリン、トリメチロールプロパン、及び、ペンタエリスリトールが挙げられる。
【０１４１】
また、前記ポリエステル樹脂は、ウレア基を含有したポリエステル樹脂であってもよい。
【０１４２】
本発明において、極性樹脂の重量平均分子量は、４，０００以上１００，０００未満であることが好ましい。また、極性樹脂の含有量は、トナー粒子に含有される結着樹脂成分を基準として、３．０質量％以上７０．０質量％以下であることが好ましく、より好ましくは３．０質量％以上５０．０質量％以下であり、さらに好ましくは５．０質量％以上３０．０質量％以下である。
【０１４３】
本発明において、ポリエステル樹脂の他に結晶性ポリエステルを含有しても良い。結晶性ポリエステルとは融点を有するポリエステルのことである。
【０１４４】
本発明に用いられる結晶性ポリエステル樹脂を構成するアルコール成分としては、以下の炭素数２以上１６以下の脂肪族ジオール及び芳香族ジオールが挙げられる。以下に示すアルコール成分は２種以上組み合わせて使用してもよい。
【０１４５】
エチレングリコール、１，２−プロピレングリコール、１，３−プロピレングリコール、１，４−ブタンジオール、１，５−ペンタンジオール、１，６−ヘキサンジオール、１，７−ヘプタンジオール、１，８−オクタンジオール、１，９−ノナンジオール、１，１０−デカンジオール、１，１１−ドデカンジオール、１，１２−ウンデカンジオール、１，１３−トリデカンジオール、１，１４−テトラデカンジオール、１，１５−ペンタデカンジオール、１，１６−ヘキサデカンジオール等。
【０１４６】
ビスフェノールＡ又はビスフェノールＡのアルキレンオキサイド付加物等の芳香族ジオール。
【０１４７】
ここで、融点を有するポリエステル樹脂を得るためには、α，ω−直鎖アルカンジオールが好ましく、１，４−ブタンジオール又は１，６−ヘキサンジオールがより好ましく、１，４−ブタンジオールがさらに好ましい。
【０１４８】
炭素数２以上１６以下の脂肪族ジオール又は芳香族ジオールの含有量は、アルコール成分中に５０モル％以上である。急激な粘度の変化により低温定着性をさらに向上させるためには、好ましくは８０モル％以上１００モル％であり、より好ましくは９０モル％以上１００モル％以下である。
【０１４９】
また、本発明においては、アルコール成分として上記炭素数２以上１６以下の脂肪族アルコール又は芳香族ジオール以外に多価アルコールを併用してもよい。多価アルコール成分としては、例えば、グリセリン、ペンタエリスリトール、トリメチロールプロパン等の３価以上のアルコールが挙げられる。これらのアルコール成分は２種以上組み合わせて使用してもよい。
【０１５０】
本発明に用いられる結晶性ポリエステル樹脂を構成するカルボン酸成分としては、以下の芳香族ジカルボン酸及び脂肪族ジカルボン酸が挙げられる。以下に示すカルボン酸成分は、２種以上を組み合わせて使用してもよい。
【０１５１】
炭素数２以上１６以下の芳香族ジカルボン酸としては、フタル酸、イソフタル酸、テレフタル酸等の芳香族ジカルボン酸及びこれらの酸の無水物、並びにそれらのアルキルエステル（炭素数１以上３以下）が挙げられる。前記アルキル基としては、メチル基、エチル基、プロピル基、及び、イソプロピル基が挙げられる。テレフタル酸又はテレフタル酸のアルキルエステル（炭素数１以上３以下）はトナーの帯電安定性が良化するため好ましい。
【０１５２】
炭素数２以上１６以下の脂肪族ジカルボン酸としては、マロン酸、コハク酸、グルタル酸、アジピン酸、ピメリン酸、スベリン酸、アゼリン酸、セバシン酸、１，９−ノナンジカルボン酸、１，１０−デカンジカルボン酸、１，１１−ウンデカンジカルボン酸、１，１２−ドデカンジカルボン酸、１，１３−トリデカンジカルボン酸、１，１４−テトラデカンジカルボン酸が挙げられる。また、それらの酸の無水物及びそれらの酸のアルキル（炭素数１以上３以下）エステル等が挙げられる。
【０１５３】
炭素数２以上１６以下の脂肪族ジカルボン酸は、炭素数２以上１６以下の不飽和脂肪族ジカルボン酸であってもよく、フマル酸、マレイン酸等を例示することができる。
【０１５４】
上記炭素数２以上１６以下の芳香族ジカルボン酸の含有量は、カルボン酸成分中に５０モル％以上であり、好ましくは５０モル％以上７０モル％以下であり、より好ましくは５０モル％以上６０モル％以下である。
【０１５５】
上記炭素数２以上１６以下の脂肪族ジカルボン酸の含有量は、カルボン酸成分中に５０モル％以上であり、好ましくは７０モル％以上１００モル％以下であり、より好ましくは９０モル％以上１００モル％以下である。
【０１５６】
なお、上記炭素数２以上１６以下の脂肪族ジカルボン酸が、炭素数２以上１６以下の不飽和脂肪族ジカルボン酸である場合、カルボン酸成分中に、炭素数２以上１６以下の不飽和脂肪族ジカルボン酸の含有量は、５０モル％未満であることが好ましく、より好ましくは０．０１モル％以上２５．０モル％以下であり、さらに好ましくは０．１０モル％以上１０．０モル％以下である。炭素数２以上１６以下の不飽和脂肪族ジカルボン酸の含有量が、カルボン酸成分中に５０モル％未満であることで、低温定着性が良化する。
【０１５７】
また、本発明においては、カルボン酸成分として、炭素数２以上１６以下の芳香族ジカルボン酸又は炭素数２以上１６以下の脂肪族ジカルボン酸以外に、３価以上のカルボン酸成分を使用してもよい。
【０１５８】
３価以上の多価カルボン酸化合物としては、トリメリット酸、１，２，４−トリカルボン酸トリ−ｎ−エチル、１，２，４−トリカルボン酸トリ−ｎ−ブチル、１，２，４−トリカルボン酸トリ−ｎ−ヘキシル、１，２，４−ベンゼントリカルボン酸トリイソブチル、１，２，４−ベンゼントリカルボン酸トリ−ｎ−オクチル、１，２，４−ベンゼントリカルボン酸トリ−２−エチルヘキシル及びトリカルボン酸の低級アルキルエステルが挙げられる。３価以上の多価カルボン酸化合物のなかでは、安価で、反応制御が容易なため、トリメリット酸及びトリメリット酸無水物が好ましい。
【０１５９】
また、一価のカルボン酸、一価のアルコールを必要に応じて用いてもよい。具体的には、安息香酸、ナフタレンカルボン酸、サリチル酸、４−メチル安息香酸、３−メチル安息香酸、フェノキシ酢酸、ビフェニルカルボン酸、酢酸、プロピオン酸、酪酸、オクタン酸、デカン酸、ドデカン酸、ステアリン酸のような一価のカルボン酸；ｎ−ブタノール、イソブタノール、ｓｅｃ−ブタノール、ｎ−ヘキサノール、ｎ−オクタノール、ラウリルアルコール、２−エチルヘキサノール、デカノール、シクロヘキサノール、ベンジルアルコール、ドデシルアルコールのような一価のアルコール。これらのカルボン酸成分は、２種以上を組み合わせて使用することもできる。
【０１６０】
本発明に用いられるポリエステル樹脂は、全カルボン酸成分と全アルコール成分の合計（１００モル％）に対して全脂肪族ジカルボン酸成分と全脂肪族ジオール成分の合計が２５モル％以上であることが好ましい。低温定着性が良化するため５０モル％以上がより好ましい。
【０１６１】
上記ポリエステル樹脂は、通常のポリエステル合成法で製造することができる。具体的には、多価カルボン酸と多価アルコールとを、エステル化反応、又は、エステル交換反応させた後、低沸点の多価アルコールを減圧下又は窒素ガスを導入して常法に従って縮重合反応を行い、ポリエステル樹脂を得る。エステル化又はエステル交換反応のときには必要に応じて硫酸、チタンブトキサイド、ジブチルスズオキサイド、酢酸マンガン、酢酸マグネシウムのような通常のエステル化触媒又はエステル交換触媒を用いることができる。また、重合に関しては、チタンブトキサイド、ジブチルスズオキサイド、酢酸スズ、酢酸亜鉛、二硫化スズ、三酸化アンチモン、二酸化ゲルマニウムのような公知の重合触媒を使用することができる。また、重合温度、触媒量は特に限定されるものではなく、必要に応じて任意に選択すればよい。
【０１６２】
本発明において、トナー粒子を構成する材料の１つとして、離型剤を含有することが好ましい。前記トナー粒子に使用可能な離型剤としては、パラフィンワックス、マイクロクリスタリンワックス、ペトロラタムのような石油系ワックス及びその誘導体、モンタンワックス及びその誘導体、フィッシャートロプシュ法による炭化水素ワックス及びその誘導体、ポリエチレン、ポリプロピレンのようなポリオレフィンワックス及びその誘導体、カルナバワックス、キャンデリラワックスのような天然ワックス及びその誘導体、高級脂肪族アルコール、ステアリン酸、パルミチン酸のような脂肪酸、あるいはその化合物、酸アミドワックス、エステルワックス、ケトン、硬化ヒマシ油及びその誘導体、植物系ワックス、動物性ワックス、シリコ−ン樹脂が挙げられる。
【０１６３】
なお、誘導体には酸化物や、ビニル系モノマーとのブロック共重合物、グラフト変性物を含む。
【０１６４】
なお、離型剤の含有量は、結着樹脂又は重合性単量体１００．０質量部に対して５．０質量部以上２０．０質量部以下であることが好ましい。
【０１６５】
本発明において、トナー粒子は着色剤を含有してもよい。前記着色剤としては、特に限定されず、以下に示す公知のものを使用することができる。
【０１６６】
黄色顔料としては、黄色酸化鉄、縮合アゾ化合物、イソインドリノン化合物、アンスラキノン化合物、アゾ金属錯体、メチン化合物、アリルアミド化合物が用いられる。具体的には以下のものが挙げられる。
【０１６７】
Ｃ．Ｉ．ピグメントイエロー１２、１３１４、１５、１７、６２、７４、８３、９３、９４、９５、１０９、１１０、１１１、１２８、１２９、１４７、１５５、１６８、１８０。
【０１６８】
橙色顔料としては以下のものが挙げられる。
【０１６９】
パーマネントオレンジＧＴＲ、ピラゾロンオレンジ、バルカンオレンジ、ベンジジンオレンジＧ、インダスレンブリリアントオレンジＲＫ、インダスレンブリリアントオレンジＧＫ。
【０１７０】
赤色顔料としては、縮合アゾ化合物、ジケトピロロピロール化合物、アンスラキノン、キナクリドン化合物、塩基染料レーキ化合物、ナフトール化合物、ベンズイミダゾロン化合物、チオインジゴ化合物、ペリレン化合物が挙げられる。具体的には以下のものが挙げられる。
【０１７１】
Ｃ．Ｉ．ピグメントレッド２、３、５、６、７、２３、４８：２、４８：３、４８：４、５７：１、８１：１、１２２、１４４、１４６、１６６、１６９、１７７、１８４、１８５、２０２、２０６、２２０、２２１、２５４。
【０１７２】
青色顔料としては、銅フタロシアニン化合物及びその誘導体、アンスラキノン化合物、塩基染料レーキ化合物等が挙げられる。具体的には以下のものが挙げられる。
【０１７３】
Ｃ．Ｉ．ピグメントブルー１、７、１５、１５：１、１５：２、１５：３、１５：４、６０、６２、６６。
【０１７４】
紫色顔料としては、ファストバイオレットＢ、メチルバイオレットレーキが挙げられる。
【０１７５】
緑色顔料としては、ピグメントグリーンＢ、マラカイトグリーンレーキ、ファイナルイエローグリーンＧが挙げられる。白色顔料としては、亜鉛華、酸化チタン、アンチモン白、硫化亜鉛が挙げられる。
【０１７６】
黒色顔料としては、カーボンブラック、アニリンブラック、非磁性フェライト、マグネタイト、上記黄色系着色剤、赤色系着色剤及び青色系着色剤を用い黒色に調色されたものが挙げられる。これらの着色剤は、単独又は混合して、さらには固溶体の状態で用いることができる。
【０１７７】
また、トナーの製造方法によっては、着色剤の持つ重合阻害性や分散媒体移行性に注意を払う必要がある。必要により、重合阻害のない物質による着色剤の表面処理を施して表面改質を行ってもよい。特に、染料やカーボンブラックは、重合阻害性を有しているものが多いので使用の際に注意を要する。
【０１７８】
また、染料を処理する好ましい方法として、あらかじめ染料の存在下に重合性単量体を重合させ、得られた着色重合体を重合性単量体組成物に添加する方法が挙げられる。一方、カーボンブラックについては、上記染料と同様の処理の他、カーボンブラックの表面官能基と反応する物質（例えば、オルガノシロキサン等）で処理を行ってもよい。
【０１７９】
なお、着色剤の含有量は、結着樹脂又は重合性単量体１００．０質量部に対して３．０質量部以上１５．０質量部以下であることが好ましい。
【０１８０】
本発明において、トナー粒子は荷電制御剤を含有してもよい。荷電制御剤としては、公知のものが使用できる。特に帯電スピードが速く、かつ、一定の帯電量を安定して維持できる荷電制御剤が好ましい。さらに、トナー粒子を直接重合法により製造する場合には、重合阻害性が低く、水系媒体への可溶化物が実質的にない荷電制御剤が特に好ましい。
【０１８１】
荷電制御剤として、トナー粒子を負荷電性に制御するものとしては、以下のものが挙げられる。
【０１８２】
有機金属化合物及びキレート化合物として、モノアゾ金属化合物、アセチルアセトン金属化合物、芳香族オキシカルボン酸、芳香族ダイカルボン酸、オキシカルボン酸及びダイカルボン酸系の金属化合物。他には、芳香族オキシカルボン酸、芳香族モノ及びポリカルボン酸及びその金属塩、無水物、又はエステル類、ビスフェノールのようなフェノール誘導体類なども含まれる。さらに、尿素誘導体、含金属サリチル酸系化合物、含金属ナフトエ酸系化合物、ホウ素化合物、４級アンモニウム塩、カリックスアレーンが挙げられる。
【０１８３】
一方、トナー粒子を正荷電性に制御する荷電制御剤としては、以下のものが挙げられる。
【０１８４】
ニグロシン及び脂肪酸金属塩のようなによるニグロシン変性物；グアニジン化合物；イミダゾール化合物；トリブチルベンジルアンモニウム−１−ヒドロキシ−４−ナフトスルフォン酸塩、テトラブチルアンモニウムテトラフルオロボレートのような４級アンモニウム塩、及びこれらの類似体であるホスホニウム塩のようなオニウム塩及びこれらのレーキ顔料；トリフェニルメタン染料及びこれらのレーキ顔料（レーキ化剤としては、リンタングステン酸、リンモリブデン酸、リンタングステンモリブデン酸、タンニン酸、ラウリン酸、没食子酸、フェリシアン化物、フェロシアン化物など）；高級脂肪酸の金属塩；樹脂系荷電制御剤。
【０１８５】
これら荷電制御剤は単独で或いは２種類以上組み合わせて含有することができる。これら荷電制御剤の中でも、含金属サリチル酸系化合物が好ましく、特にその金属がアルミニウムもしくはジルコニウムが好ましい。最も好ましい荷電制御剤としては、３，５−ジ−ｔｅｒｔ−ブチルサリチル酸アルミニウム化合物である。
【０１８６】
また、樹脂系荷電制御剤としては、スルホン酸系官能基を有する重合体が好ましい。スルホン酸系官能基を有する重合体とは、スルホ基（スルホン酸基）、スルホン酸塩基又はスルホン酸エステル基を有する重合体又は共重合体である。
【０１８７】
スルホ基、スルホン酸塩基又はスルホン酸エステル基を有する重合体又は共重合体としては、側鎖にスルホ基を有する高分子型化合物等が挙げられる。特にスルホ基含有（メタ）アクリルアミド系モノマーを共重合比で２質量％以上、好ましくは５質量％以上含有し、かつガラス転移温度（Ｔｇ）が４０℃以上９０℃以下のスチレン及び／又はスチレン（メタ）アクリル酸エステル共重合体である高分子型化合物が好ましい。高湿下での帯電安定性が良化する。
【０１８８】
上記のスルホ基含有（メタ）アクリルアミド系モノマーとしては、下記式（Ｘ）で表せるものが好ましく、具体的には、２−アクリルアミド−２−メチルプロパン酸や２−メタクリルアミド−２−メチルプロパン酸等が挙げられる。
【０１８９】
【化７】
0006732530.tif 000008
（式（Ｘ）中、Ｒ1は、水素原子、又は、メチル基を表し、Ｒ2およびＲ3は、それぞれ独立して、水素原子、炭素数１以上１０以下のアルキル基、アルケニル基、アリール基、又は、アルコキシ基を表し、ｎは、１以上１０以下の整数を表す。）
【０１９０】
上記スルホ基を有する重合体は、トナー粒子において、結着樹脂１００質量部に対して０．１質量部以上１０．０質量部以下含有させることにより、トナー粒子の帯電状態を一層良好なものとすることができる。
【０１９１】
これらの荷電制御剤の添加量としては、結着樹脂又は重合性単量体１００．００質量部に対して、０．０１質量部以上１０．００質量部以下であることが好ましい。
【０１９２】
本発明のトナーは、各種特性付与を目的として、各種有機微粒子又は無機微粒子でトナー粒子の表面を処理し、トナーとすることができる。前記有機微粒子又は無機微粒子は、トナー粒子に添加した時の耐久性から、トナー粒子の重量平均粒径の１／１０以下の粒径であることが好ましい。
【０１９３】
有機微粒子又は無機微粒子としては、以下のようなものが用いられる。
（１）流動性付与剤：シリカ、アルミナ、酸化チタン、カーボンブラック及びフッ化カーボン。
（２）研磨剤：チタン酸ストロンチウム、酸化セリウム、アルミナ、酸化マグネシウム、酸化クロムのような金属酸化物、窒化ケイ素のような窒化物、炭化ケイ素のような炭化物、硫酸カルシウム、硫酸バリウム、炭酸カルシウムのような金属塩。
（３）滑剤：フッ化ビニリデン、ポリテトラフルオロエチレンのようなフッ素系樹脂粉末、ステアリン酸亜鉛、ステアリン酸カルシウムのような脂肪酸金属塩。
（４）荷電制御性粒子：酸化スズ、酸化チタン、酸化亜鉛、シリカ、アルミナのような金属酸化物、カーボンブラック。
【０１９４】
有機微粒子又は無機微粒子は、トナーの流動性の改良及びトナーの帯電均一化のためにトナー粒子の表面を処理する。有機微粒子又は無機微粒子を疎水化処理することによって、トナーの帯電性の調整、高湿環境下での帯電特性の向上を達成することができるので、疎水化処理された有機微粒子又は無機微粒子を用いることが好ましい。有機微粒子又は無機微粒子の疎水化処理の処理剤としては、未変性のシリコーンワニス、各種変性シリコーンワニス、未変性のシリコーンオイル、各種変性シリコーンオイル、シラン化合物、シランカップリング剤、その他有機ケイ素化合物、有機チタン化合物が挙げられる。これらの処理剤は単独であるいは併用して用いられてもよい。
【０１９５】
その中でも、シリコーンオイルにより処理された無機微粒子が好ましい。より好ましくは、無機微粒子をカップリング剤で疎水化処理すると同時にあるいは処理した後あるいは処理する前に、シリコーンオイルより処理したものである。シリコーンオイルで処理された疎水化処理無機微粒子が高湿環境下でもトナーの帯電量を高く維持し、選択現像性を低減する上で好ましい。
【０１９６】
これら有機微粒子又は無機微粒子の添加量は、トナー粒子１００．００質量部に対し、０．０１質量部以上１０．００質量部以下であることが好ましく、より好ましくは０．０２質量部以上５．００質量部以下であることが好ましく、さらに好ましくは０．０３質量部以上１．００質量部以下である。添加量の適正化により、有機微粒子又は無機微粒子のトナー粒子への埋め込みや遊離による部材汚染が良化する。これら有機微粒子又は無機微粒子は、単独で用いてもよいし、複数併用してもよい。
【０１９７】
本発明において、有機微粒子又は無機微粒子のＢＥＴ比表面積は、１０ｍ2／ｇ以上４５０ｍ2／ｇ以下であることが好ましい。
【０１９８】
有機微粒子又は無機微粒子の比表面積ＢＥＴは、ＢＥＴ法（好ましくはＢＥＴ多点法）に従って、動的定圧法による低温ガス吸着法により求めることができる。例えば、比表面積測定装置（商品名：ジェミニ２３７５  Ｖｅｒ．５．０、（株）島津製作所製）を用いて、試料表面に窒素ガスを吸着させ、ＢＥＴ多点法を用いて測定することにより、ＢＥＴ比表面積（ｍ2／ｇ）を算出することができる。
【０１９９】
有機微粒子又は無機微粒子はトナー粒子の表面に強固に固着や付着させてもよい。トナー粒子の表面に有機微粒子又は無機微粒子を強固に固着又は付着させるための外添混合機としては、三井ヘンシェルミキサ、メカノフュージョン、サイクロミックス、タービュライザ、フレキソミックス、ハイブリタイゼーション、メカノハイブリット、ノビルタが挙げられる。また、回転周速を早めたり、処理時間を長めにしたりすることで有機微粒子又は無機微粒子を強く固着や付着することができる。
【０２００】
以下、トナーの物性について説明する。
【０２０１】
本発明のトナーにおいて、定荷重押し出し方式の細管式レオメータにより測定された８０℃における粘度は、１，０００Ｐａ・ｓ以上４０，０００Ｐａ・ｓ以下であることが好ましい。この８０℃粘度が１，０００Ｐａ・ｓ以上４０，０００Ｐａ・ｓ以下であることで、トナーは低温定着性に優れる。８０℃粘度は、より好ましくは２，０００Ｐａ・ｓ以上２０，０００Ｐａ・ｓ以下である。なお、本発明において、上記８０℃粘度は、低分子量樹脂の添加量や結着樹脂製造時の単量体種、開始剤量、反応温度及び反応時間により調整することができる。
【０２０２】
トナーの定荷重押し出し方式の細管式レオメータにより測定された８０℃における粘度の値は以下の方法により求めることができる。
【０２０３】
装置としては、フローテスターＣＦＴ−５００Ｄ（（株）島津製作所製）を用い、下記の条件で測定を行う。
・サンプル：約１．０ｇのトナーを秤量し、これを１００ｋｇ／ｃｍ2の荷重で１分間加圧成型器を用いて成型してサンプルとする。
・ダイ穴径：１．０ｍｍ
・ダイ長さ：１．０ｍｍ
・シリンダ圧力：９．８０７×１０5（Ｐａ）
・測定モード：昇温法
・昇温速度：４．０℃／分
【０２０４】
上記の方法により、３０℃以上２００℃以下におけるトナーの粘度（Ｐａ・ｓ）を測定し、８０℃の粘度（Ｐａ・ｓ）を求める。当該値をトナーの定荷重押し出し方式の細管式レオメータにより測定された８０℃粘度とする。
【０２０５】
本発明のトナーの重量平均粒径（Ｄ４）は、４．０μｍ以上９．０μｍ以下であることが好ましく、より好ましくは５．０μｍ以上８．０μｍ以下であり、さらに好ましくは５．０μｍ以上７．０μｍ以下である。
【０２０６】
本発明のトナーのガラス転移温度（Ｔｇ）は３５℃以上１００℃以下であることが好ましく、より好ましくは４０℃以上８０℃以下であり、さらに好ましくは４５℃以上７０℃以下である。ガラス転移温度が上記範囲であることによって、耐ブロッキング性、耐低温オフッセット性、オーバーヘッドプロジェクター用フィルムの透過画像の透明性をさらに向上させることができる。
【０２０７】
本発明において、トナーのテトラヒドロフラン（ＴＨＦ）可溶分のゲルパーミエーションクロマトグラフィー（ＧＰＣ）により測定された重量平均分子量（Ｍｗ）（以下、トナーの重量平均分子量ともいう）は、５，０００以上５０，０００以下であることが好ましい。トナーの重量平均分子量（Ｍｗ）が上記範囲内であることによって、耐ブロッキング性及び現像耐久性と、低温定着性及び画像の高グロスを成立させることができる。なお、本発明において、トナーの重量平均分子量（Ｍｗ）は、低分子樹脂の添加量及び重量平均分子量（Ｍｗ）やトナー粒子製造時の反応温度、反応時間、重合開始剤量、連鎖移動剤量及び架橋剤量により調整することができる。
【０２０８】
本発明において、トナーのテトラヒドロフラン（ＴＨＦ）可溶分のゲルパーミエーションクロマトグラフィー（ＧＰＣ）により測定された分子量分布において、重量平均分子量（Ｍｗ）の数平均分子量（Ｍｎ）に対する比［Ｍｗ／Ｍｎ］は、５．０以上１００．０以下であることが好ましく、より好ましくは５．０以上３０．０以下である。［Ｍｗ／Ｍｎ］が上記範囲内であることによって、定着可能温度領域を広くすることができる。
【０２０９】
本発明のトナーのテトラヒドロフラン不溶分の含有量は、トナーの着色剤及び無機微粒子以外のトナー成分に対して５０．０質量％未満であることが好ましく、より好ましくは０．０質量％以上４５．０質量％未満であり、さらに好ましくは５．０質量％以上４０．０質量％未満である。ＴＨＦ不溶分の含有量を５０．０質量％未満とすることによって、低温定着性を向上させることができる。
【０２１０】
（トナー粒子又はトナーの物性の測定方法）
（トナー粒子またはトナーのテトラヒドロフラン（ＴＨＦ）不溶分の調整法）
トナー粒子またはトナーのテトラヒドロフラン（ＴＨＦ）不溶分は、以下のように調整した。
【０２１１】
測定対象のトナー粒子またはトナー１．０ｇを秤量し、円筒濾紙（東洋濾紙製Ｎｏ．８６Ｒ）に入れてソックスレー抽出器にかけ、溶媒としてＴＨＦ２００ｍＬを用いて２０時間抽出し、円筒濾紙中の濾物を４０℃で数時間真空乾燥を行って得られたものをＮＭＲ測定用のトナー粒子のＴＨＦ不溶分とした。不溶分が少ない場合には、複数のソックスレー抽出装置で測定対象のトナー粒子またはトナーのテトラヒドロフラン（ＴＨＦ）不溶分の調製をそれぞれ行い、得られた不溶分を合わせたものをトナー粒子またはトナーのテトラヒドロフラン（ＴＨＦ）不溶分とした。
【０２１２】
（トナーのＴＨＦ不溶分の含有量）
トナーのＴＨＦ不溶分の含有量とは、ＴＨＦ溶媒に対して不溶性となった超高分子ポリマー成分（実質的に架橋ポリマー）の質量割合を意味する。本発明において、測定対象のトナーのＴＨＦ不溶分の含有量とは、以下のように測定された値である。
【０２１３】
測定対象のトナー１．０ｇを秤量し（Ｗ１ｇ）、円筒濾紙（例えば東洋濾紙製Ｎｏ．８６Ｒ）に入れてソックスレー抽出器にかけ、溶媒としてＴＨＦ２００ｍＬを用いて２０時間抽出し、溶媒によって抽出された可溶成分を濃縮した後、４０℃で数時間真空乾燥を行い、ＴＨＦ可溶樹脂成分量を秤量する（Ｗ２ｇ）。トナー中の着色剤のような樹脂成分以外の成分の質量を（Ｗ３ｇ）とする。ＴＨＦ不溶分の含有量は、下記式から求められる。
ＴＨＦ不溶分の含有量（質量％）＝｛（Ｗ１−（Ｗ３＋Ｗ２））／（Ｗ１−Ｗ３）｝×１００
【０２１４】
トナーのＴＨＦ不溶分の含有量は、結着樹脂及び有機ケイ素重合体の重合度、架橋度、有機ケイ素重合体の量によって調整することが可能である。
【０２１５】
（トナーＡの調製方法（水洗法））
本発明においては、下記方法によって、トナーＡを得る。
【０２１６】
イオン交換水１００ｍＬにスクロース（キシダ化学（株）製）１６０ｇを加え、湯せんをしながら溶解させ、ショ糖濃厚液を調製する。遠心分離用チューブに上記ショ糖濃厚液を３１．０ｇと、コンタミノンＮ（商品名）（非イオン界面活性剤、陰イオン界面活性剤、有機ビルダーからなるｐＨ７の精密測定器洗浄用中性洗剤の１０質量％水溶液、和光純薬工業（株）製）を６ｍＬ入れ分散液を作製する。この分散液にトナー１．０ｇを添加し、スパチュラなどでトナーのかたまりをほぐす。
【０２１７】
遠心分離用チューブをシェイカーにて３５０ｓｐｍ（ｓｔｒｏｋｅｓ  ｐｅｒ  ｍｉｎ）、２０分で振とうする。振とう後、溶液をスイングローター用ガラスチューブ（５０ｍＬ）に入れ替えて、遠心分離機にて３５００ｒｐｍ、３０分の条件で分離する。トナーと水溶液が十分に分離されていることを目視で確認し、最上層に分離したトナーをスパチュラ等で採取する。採取したトナーを減圧濾過器で濾過した後、乾燥機で１時間以上乾燥させる。乾燥品をスパチュラで解砕してトナーＡを得る。
【０２１８】
（トナーＡｈの調製方法）
また、本発明において、トナーＡをヘキサンで洗浄して得られるトナーＡｈは、以下の方法によって得る。ヘキサン１００ｍＬにトナー１．０ｇを添加し、スパチュラなどでトナーのかたまりをほぐす。遠心分離用チューブをシェイカーにて３５０ｓｐｍ（ｓｔｒｏｋｅｓ  ｐｅｒ  ｍｉｎ）、５分で振とうする。振とう後、溶液を減圧濾過器で濾過した後、乾燥機で１時間以上乾燥させる。乾燥品をスパチュラで解砕してトナーＡｈを得る。
【０２１９】
（式（ＲaＴ３）及び式（Ｍｅ２Ｄ２）で表される部分構造の確認方法）
トナー粒子またはトナーに含有される有機ケイ素重合体における、式（ＲaＴ３）及び式（Ｍｅ２Ｄ２）で表される部分構造の確認には以下の方法を用いる。
【０２２０】
式（ＲaＴ３）のＲaで表される炭化水素基の有無は、13Ｃ−ＮＭＲにより確認した。また、式（ＲaＴ３）及び式（Ｍｅ２Ｄ２）の詳細な構造は1Ｈ−ＮＭＲ、13Ｃ−ＮＭＲ及び29Ｓｉ−ＮＭＲにより確認した。使用した装置及び測定条件を以下に示す。
【０２２１】
（測定条件）
装置：ＢＲＵＫＥＲ製  ＡＶＡＮＣＥ  ＩＩＩ  ５００
プローブ：４ｍｍ  ＭＡＳ  ＢＢ／１Ｈ
測定温度：室温
試料回転数：６ｋＨｚ
試料：測定試料（ＮＭＲ測定用のトナーＡ及びトナーＡｈのＴＨＦ不溶分）１５０ｍｇを直径４ｍｍのサンプルチューブに入れた。
【０２２２】
当該方法にて、式（ＲaＴ３）のＲaで表される炭化水素基の有無を確認した。シグナルが確認できたら、式（ＲaＴ３）の構造は“あり”とした。
【０２２３】
（13Ｃ−ＮＭＲ（固体）の測定条件）
測定核周波数：１２５．７７ＭＨｚ
基準物質：Ｇｌｙｃｉｎｅ（外部標準：１７６．０３ｐｐｍ）
観測幅：３７．８８ｋＨｚ
測定法：ＣＰ／ＭＡＳ
コンタクト時間：１．７５ｍｓ
繰り返し時間：４ｓ
積算回数：２０４８回
ＬＢ値：５０Ｈｚ
【０２２４】
（29Ｓｉ−ＮＭＲ（固体）の測定方法）
（測定条件）
装置：ＪＥＯＬ  ＲＥＳＯＮＡＮＣＥ製  ＪＮＭ−ＥＣＸ５００ＩＩ
プローブ：３．２ｍｍφ
測定温度：室温
試料回転数：６ｋＨｚ
試料：測定試料（ＮＭＲ測定用のトナーＡ及びトナーＡｈのＴＨＦ不溶分）１５０ｍｇを直径４ｍｍのサンプルチューブに入れる。
測定核周波数：９７．３８ＭＨｚ
基準物質：ＤＳＳ（外部標準：１．５３４ｐｐｍ）
測定法：ＤＤ／ＭＡＳ
29Ｓｉ  ９０°
フリップ角  ４５°
遅延時間  １８０ｓｅｃ
パルスシーケンス  Ｓｉｎｇｌｅ  ｐｕｌｓｅ  ｄｅｃ  ｓｏｌｉｄ
積算回数：２０４８０回
【０２２５】
（ＲaＴ３構造、Ｍｅ２Ｄ２構造、Ｘ１構造、Ｘ２構造、Ｘ３構造、Ｘ４構造の確認及び定量方法）
ＲaＴ３、Ｍｅ２Ｄ２、Ｘ１、Ｘ２、Ｘ３及びＸ４の部分構造は、1Ｈ−ＮＭＲ、13Ｃ−ＮＭＲ及び29Ｓｉ−ＮＭＲにより確認できる。
【０２２６】
トナーの29Ｓｉ−ＮＭＲ測定後に下記の構造にピーク分離して、各ピークの面積比から各成分のモル％を算出する。下記式の構造は点線枠内の構造である。カーブフィティングにて、下記一般式（Ｘ４）で示されるケイ素に結合するＯ1/2の数が４．０であるＸ４構造、下記一般式（Ｘ３）で示されるケイ素に結合するＯ1/2の数が３．０であるＸ３構造、下記式（Ｘ２）で示されるケイ素に結合するＯ1/2の数が２．０であるＸ２構造、下記式（Ｘ１）で示されるケイ素に結合するＯ1/2の数が１．０であるＸ１構造、式（ＲaＴ３）で表わされる構造、式（Ｍｅ２Ｄ２）で表わされる構造にピーク分離する。式（ＲaＴ３）で表わされる構造はＸ３構造の一部分であり、式（Ｍｅ２Ｄ２）で表わされる構造はＸ２構造の一部分である。尚、いずれの構造も、下式で表わされる点線の枠内の構造のことである。
【０２２７】
【化８】
0006732530.tif 000009
【０２２８】
【化９】
0006732530.tif 000010
（式（Ｘ３）中のＲfはケイ素に結合している有機基、ハロゲン原子、ヒドロキシ基またはアルコキシ基）
【０２２９】
【化１０】
0006732530.tif 000011
（式（Ｘ２）中のＲg、Ｒhはケイ素に結合している有機基、ハロゲン原子、ヒドロキシ基またはアルコキシ基）
【０２３０】
【化１１】
0006732530.tif 000012
（式（Ｘ１）中のＲi、Ｒj、Ｒkはケイ素に結合している有機基、ハロゲン原子、ヒドロキシ基またはアルコキシ基）
【０２３１】
カーブフィティングはＪＥＯＬ  ＲＥＳＯＮＡＮＣＥ製  ＪＮＭ−ＥＣＸ５００ＩＩ用ソフトのＪＯＥＬ  Ｄｅｌｔａ  ｖｅｒｓｉｏｎ５．０．４（商品名）を用いる。それぞれのピークをピークアップした。波形分離はガウス型を用いてピーク分離した。その一例を図２に示す。合成ピーク（ｂ）と測定結果（ｄ）の差分である合成ピーク差分（ａ）のピークが最も小さくなるようにピーク分割を行う。
【０２３２】
Ｘ１構造の面積、Ｘ２構造の面積、Ｘ３構造の面積、Ｘ４構造の面積を求めて以下の式により［ＳＸ１］、［ＳＸ２］、［ＳＸ３］、［ＳＸ４］を求める。
【０２３３】
本発明では化学シフト値でシランモノマーを特定して、トナーの29Ｓｉ−ＮＭＲの測定において全ピーク面積からモノマー成分を取り除いたＸ１構造の面積とＸ２構造の面積とＸ３構造の面積とＸ４構造の面積の合計をトナーの有機ケイ素重合体の全ピーク面積ＳＸとした。
［ＳＸ１］＋［ＳＸ２］＋［ＳＸ３］＋［ＳＸ４］＝１．００
［ＳＸ１］＝｛Ｘ１構造の面積／（Ｘ１構造の面積＋Ｘ２構造の面積＋Ｘ３構造の面積＋Ｘ４構造の面積）｝
［ＳＸ２］＝｛Ｘ２構造の面積／（Ｘ１構造の面積＋Ｘ２構造の面積＋Ｘ３構造の面積＋Ｘ４構造の面積）｝
［ＳＸ３］＝｛Ｘ３構造の面積／（Ｘ１構造の面積＋Ｘ２構造の面積＋Ｘ３構造の面積＋Ｘ４構造の面積）｝
［ＳＸ４］＝｛Ｘ４構造の面積／（Ｘ１構造の面積＋Ｘ２構造の面積＋Ｘ３構造の面積＋Ｘ４構造の面積）｝
［ＳＲaＴ３］＝｛ＲaＴ３構造の面積／（Ｘ１構造の面積＋Ｘ２構造の面積＋Ｘ３構造の面積＋Ｘ４構造の面積）｝
［ＳＭｅ２Ｄ２］＝｛Ｍｅ２Ｄ２構造の面積／（Ｘ１構造の面積＋Ｘ２構造の面積＋Ｘ３構造の面積＋Ｘ４構造の面積）｝
【０２３４】
Ｘ１構造、Ｘ２構造、Ｘ３構造及びＸ４構造におけるケイ素の化学シフト値を以下に示す。
Ｘ１構造の一例（Ｒi＝Ｒj＝−ＯＣ2Ｈ5、Ｒk＝−ＣＨ3）：−４７ｐｐｍ
Ｘ２構造の一例（Ｒg＝−ＯＣ2Ｈ5、Ｒｈ＝−ＣＨ3）：−５６ｐｐｍ
Ｘ３構造（ＲaＴ３構造）の一例（Ｒa＝−ＣＨ3）：−６５ｐｐｍ
【０２３５】
また、Ｘ４構造がある場合のケイ素の化学シフト値を以下に示す。
Ｘ４構造：−１０８ｐｐｍ
Ｍｅ２Ｄ２構造の一例：−２２ｐｐｍ
【０２３６】
本発明においては、トナーＡをＮＭＲ試料とした場合、上記［ＳＸ］、［ＳＸ１］、［ＳＸ２］、［ＳＸ３］、［ＳＸ４］、［ＳＲaＴ３］、［ＳＭｅ２Ｄ２］を以下のように変更する。
【０２３７】
［ＳＸ］を［ＳＡＸ］、［ＳＸ１］を［ＳＡＸ１］、［ＳＸ２］を［ＳＡＸ２］、［ＳＸ３］を［ＳＡＸ３］、［ＳＸ４］を［ＳＡＸ４］、［ＳＲaＴ３］を［ＳＡＲaＴ３］、［ＳＭｅ２Ｄ２］を［ＳＡＭｅ２Ｄ２］に変更した。
【０２３８】
本発明においては、トナーＡをヘキサンにより洗浄して得られたトナーＡｈをＮＭＲ試料とした場合、上記［ＳＸ］、［ＳＸ１］、［ＳＸ２］、［ＳＸ３］、［ＳＸ４］、［ＳＲaＴ３］、［ＳＭｅ２Ｄ２］を以下のように変更した。
【０２３９】
［ＳＸ］を［ＳＡｈＸ］、［ＳＸ１］を［ＳＡｈＸ１］、［ＳＸ２］を［ＳＡｈＸ２］、［ＳＸ３］を［ＳＡｈＸ３］、［ＳＸ４］を［ＳＡｈＸ４］、［ＳＲaＴ３］を［ＳＡｈＲaＴ３］、［ＳＭｅ２Ｄ２］を［ＳＡｈＭｅ２Ｄ２］に変更した。
【０２４０】
本発明においては、トナーＡのＴＨＦ不溶分をＮＭＲ試料とした場合、上記［ＳＸ］、［ＳＸ１］、［ＳＸ２］、［ＳＸ３］、［ＳＸ４］、［ＳＲaＴ３］、［ＳＭｅ２Ｄ２］を以下のように変更した。
【０２４１】
［ＳＸ］を［ＳＡｔＸ］、［ＳＸ１］を［ＳＡｔＸ１］、［ＳＸ２］を［ＳＡｔＸ２］、［ＳＸ３］を［ＳＡｔＸ３］、［ＳＸ４］を［ＳＡｔＸ４］、［ＳＲaＴ３］を［ＳＡｔＲaＴ３］、［ＳＭｅ２Ｄ２］を［ＳＡｔＭｅ２Ｄ２］に変更した。
【０２４２】
本発明においては、トナーＡをヘキサンにより洗浄して得られたトナーＡｈのＴＨＦ不溶分をＮＭＲ試料とした場合、上記［ＳＸ］、［ＳＸ１］、［ＳＸ２］、［ＳＸ３］、［ＳＸ４］、［ＳＲaＴ３］、［ＳＭｅ２Ｄ２］を以下のように変更した。
【０２４３】
［ＳＸ］を［ＳＡｈｔＸ］、［ＳＸ１］を［ＳＡｈｔＸ１］、［ＳＸ２］を［ＳＡｈｔＸ２］、［ＳＸ３］を［ＳＡｈｔＸ３］、［ＳＸ４］を［ＳＡｈｔＸ４］、［ＳＲaＴ３］を［ＳＡｈｔＲaＴ３］、［ＳＭｅ２Ｄ２］を［ＳＡｈｔＭｅ２Ｄ２］に変更した。
【０２４４】
（蛍光Ｘ線測定（波長分散型蛍光Ｘ線分析装置）によるＳｉＯ2量（質量％）及びケイ素強度Ｇと前記トナーＡのＳｉ強度ＧＡのＧ／ＧＡの測定法）
蛍光Ｘ線の測定は、ＪＩＳ  Ｋ  ０１１９−１９６９に準ずるが、具体的には以下の通りである。
【０２４５】
測定装置としては、波長分散型蛍光Ｘ線分析装置「Ａｘｉｏｓ」（ＰＡＮａｌｙｔｉｃａｌ社製）と、測定条件設定及び測定データ解析をするための付属の専用ソフト「ＳｕｐｅｒＱ  ｖｅｒ．４．０Ｆ」（ＰＡＮａｌｙｔｉｃａｌ社製）を用いる。尚、Ｘ線管球のアノードとしてはＲｈを用い、測定雰囲気は真空、測定径（コリメーターマスク径）は２７ｍｍ、測定時間１０秒とする。また、軽元素を測定する場合にはプロポーショナルカウンタ（ＰＣ）、重元素を測定する場合にはシンチレーションカウンタ（ＳＣ）で検出する。
【０２４６】
測定サンプルとしては、専用のプレス用アルミリングの中にトナー約４ｇを入れて平らにならし、錠剤成型圧縮機「ＢＲＥ−３２」（前川試験機製作所社製）を用いて、２０ＭＰａで、６０秒間加圧し、厚さ約２ｍｍ、直径約３９ｍｍに成型したペレットを用いる。
【０２４７】
上記条件で測定を行い、得られたＸ線のピーク位置をもとに元素を同定し、単位時間あたりのＸ線光子の数である計数率（単位：ｃｐｓ）を測定する。
【０２４８】
粒子中のＳｉＯ2量（質量％）は、以下のようにして求めた。
【０２４９】
ポリスチレン樹脂粒子（Ｍｗ２００００、Ｔｇ＝８０℃）１００質量部に対して、シリカ（ＳｉＯ2）微粉末を０．１０質量部となるように添加し、コーヒーミルを用いて充分混合する。同様にして、シリカ微粉末を０．２０質量部、０．５０質量部となるようにポリスチレン樹脂粒子（Ｍｗ２００００、Ｔｇ＝８０℃）とそれぞれ混合し、これらを検量線用の試料とする。
【０２５０】
それぞれの試料について、錠剤成型圧縮機を用いて上記のようにして検量線用の試料のペレットを作製し、ＰＥＴを分光結晶に用いた際に回折角（２θ）＝１０９．０８°に観測されるＳｉ−Ｋα線の計数率（単位：ｃｐｓ）を測定する。この際、Ｘ線発生装置の加速電圧、電流値はそれぞれ、２４ｋＶ、１００ｍＡとする。得られたＸ線の計数率を縦軸に、各検量線用試料中のＳｉＯ2添加量を横軸として、一次関数の検量線を得る。
【０２５１】
次に、分析対象のトナーを錠剤成型圧縮機で上記のようにしてペレット作製する。次にＳｉ−Ｋα線の計数率を測定する。そして、上記の検量線から分析対象のトナー中のＳｉＯ2含有量（質量％）を求める。
【０２５２】
また、本発明において、ケイ素の計数率をケイ素強度という場合もある。
【０２５３】
本発明において、前記トナーの蛍光Ｘ線測定によるケイ素強度をＧ（単位：ｃｐｓ）、前記トナーＡのケイ素強度をＧＡとして、Ｇ／ＧＡを求めた。
【０２５４】
（トナーＡｈ中のＳｉＯ2量に対するＴＨＦに可溶なＳｉＯ2量の割合（％））
トナーＡｈ中のケイ素化合物に対するＴＨＦに可溶なＳｉＯ2量の割合（％）とは、以下のように測定された値である。
【０２５５】
トナーＡｈ１．０ｇを秤量しＡｈＷ１（ｇ）、円筒濾紙（例えば東洋濾紙製Ｎｏ．８６Ｒ）に入れてソックスレー抽出器にかけ、溶媒としてＴＨＦ２００ｍＬを用いて２０時間抽出し、溶媒によって抽出された可溶成分を濃縮した濃縮物と円筒濾紙中のＴＨＦ不溶分を、４０℃で数時間真空乾燥を行い、ＴＨＦ可溶成分量ＡｈＷ２（ｇ）とＴＨＦ不溶成分量ＡｈＷ３（ｇ）を秤量する。蛍光Ｘ線測定により、前記検量線を用いて、トナーＡｈ中のＳｉＯ2含有量をＡｈＳｉ１（質量％）、トナーＡｈ中のＴＨＦに可溶な成分中のＳｉＯ2含有量（質量％）をＡｈＳｉ２（質量％）、ＴＨＦに不溶な成分中のＳｉＯ2含有量をＡｈＳｉ３（質量％）とする。
【０２５６】
トナーＡｈ中のＳｉＯ2量に対するＴＨＦに可溶なＳｉＯ2量の割合（％）は（ＡｈＷ２）×（ＡｈＳｉ２）／（ＡｈＷ１）×（ＡｈＳｉ１）×１００である。
【０２５７】
（透過型電子顕微鏡（ＴＥＭ）を用いたトナー粒子の断面観察によって測定される、トナー粒子の表層の平均厚みＤａｖ．及び表層の厚みが２．５ｎｍ以下の割合の測定）
本発明において、トナー粒子の断面観察は以下の方法により行う。
【０２５８】
トナー粒子の断面を観察する具体的な方法としては、常温硬化性のエポキシ樹脂中にトナー粒子を十分分散させた後、４０℃の雰囲気下で２日間硬化させる。得られた硬化物からダイヤモンド歯を備えたミクロトームを用い薄片状のサンプルを切り出す。このサンプルを透過型電子顕微鏡（商品名：電子顕微鏡Ｔｅｃｎａｉ  ＴＦ２０ＸＴ、ＦＥＩ社製）（ＴＥＭ）で１万〜１０万倍の倍率に拡大し、トナー粒子の断面を観察する。
【０２５９】
本発明においては、用いる樹脂と有機ケイ素化合物の中の原子の原子量の違いを利用し、原子量が大きいとコントラストが明るくなることを利用して確認を行っている。さらに、材料間のコントラストを付けるためには四酸化ルテニウム染色法及び四酸化オスミウム染色法を用いる。トナー粒子中の各種元素の存在状態は、透過型電子顕微鏡を用いて各種元素のマッピングによって確認できる。
【０２６０】
当該測定に用いた粒子は、上記ＴＥＭの顕微鏡写真より得られたトナー粒子の断面から円相当径Ｄｔｅｍを求め、その値が後述の方法により求めたトナー粒子の重量平均粒径の±１０％の幅に含まれるものとした。
【０２６１】
上述のように、透過型電子顕微鏡（商品名：電子顕微鏡Ｔｅｃｎａｉ  ＴＦ２０ＸＴ、ＦＥＩ社製）を用い、加速電圧２００ｋＶでトナー粒子断面の明視野像を取得する。次にＥＥＬＳ検出器（商品名：ＧＩＦ  Ｔｒｉｄｉｅｍ、Ｇａｔａｎ社製）を用い、Ｔｈｒｅｅ  Ｗｉｎｄｏｗ法によりＳｉ−Ｋ端（９９ｅＶ）のＥＦマッピング像を取得して表層に有機ケイ素重合体が存在することを確認する。
【０２６２】
本発明の有機ケイ素重合体は、表層に均一な膜を形成し、樹脂の表層に対して有機ケイ素重合体が平面で接触することが、耐久時の有機ケイ素重合体のはがれや埋め込みが抑制されるため好ましい。
【０２６３】
また、本発明の有機ケイ素重合体の形状は、層状、半径５０ｎｍ以上の半球状の凸、網目状であることが好ましい。
【０２６４】
次いで、円相当径Ｄｔｅｍがトナー粒子の重量平均粒径の±１０％の幅に含まれるトナー粒子１個について、トナー粒子断面の長軸Ｌと、長軸Ｌの中心を通りかつ垂直な軸Ｌ９０の交点を中心にして、トナー粒子断面を均等に１６分割する（図１参照）。次に、前記中心からトナー粒子の表層へ向かう分割軸をそれぞれＡｎ（ｎ＝１〜３２）、分割軸の長さをＲＡｎ、有機ケイ素重合体を含有するトナー粒子の表層の厚みをＦＲＡｎとする。
【０２６５】
そして、前記分割軸上の３２箇所の有機ケイ素重合体を含有するトナー粒子の表層の平均厚みＤａｖ．を求める。さらに、３２本存在する各分割軸上における有機ケイ素重合体を含有するトナー粒子の表層の厚みが２．５ｎｍ以下である分割軸の数の割合を求める。
【０２６６】
本発明では、平均化するため、トナー粒子１０個の測定を行い、トナー粒子１個あたりの平均値を計算した。
【０２６７】
（透過型電子顕微鏡（ＴＥＭ）写真より得られたトナー粒子の断面から求めた円相当径（Ｄｔｅｍ））
ＴＥＭ写真より得られたトナー粒子の断面から求めた円相当径（Ｄｔｅｍ）は以下の方法で求める。まず、１つのトナー粒子に対して、ＴＥＭ写真より得られるトナー粒子の断面から求めた円相当径（Ｄｔｅｍ）を下記式に従って求める。
【０２６８】
（ＴＥＭ写真より得られたトナー粒子の断面から求めた円相当径（Ｄｔｅｍ））＝（ＲＡ１＋ＲＡ２＋ＲＡ３＋ＲＡ４＋ＲＡ５＋ＲＡ６＋ＲＡ７＋ＲＡ８＋ＲＡ９＋ＲＡ１０＋ＲＡ１１＋ＲＡ１２＋ＲＡ１３＋ＲＡ１４＋ＲＡ１５＋ＲＡ１６＋ＲＡ１７＋ＲＡ１８＋ＲＡ１９＋ＲＡ２０＋ＲＡ２１＋ＲＡ２２＋ＲＡ２３＋ＲＡ２４＋ＲＡ２５＋ＲＡ２６＋ＲＡ２７＋ＲＡ２８＋ＲＡ２９＋ＲＡ３０＋ＲＡ３１＋ＲＡ３２）／１６
トナー粒子１０個の円相当径を求め、粒子１個あたりの平均値を計算してトナー粒子の断面から求めた円相当径（Ｄｔｅｍ）とする。
【０２６９】
〔トナー粒子の有機ケイ素重合体を含有する表層の平均厚みＤａｖ．〕
トナー粒子の有機ケイ素重合体を含有する表層の平均厚みＤａｖ．は以下の方法で求めた。
【０２７０】
まず、１つのトナー粒子の有機ケイ素重合体を含有する表層の平均厚みＤ(n)を以下の方法で求めた。
Ｄ(n)＝（軸上の有機ケイ素重合体を含有する表層の厚みの３２箇所の合計）／３２
【０２７１】
この計算をトナー粒子１０個に対して行った。得られたトナー粒子の表層の厚みＤ(n)（ｎは１から１０の整数）から、トナー粒子１つあたりの平均値を下記式に従って計算し、トナー粒子の有機ケイ素重合体を含有する表層の平均厚みＤａｖ．を求めた。
Ｄａｖ．＝｛Ｄ(1)＋Ｄ(2)＋Ｄ(3)＋Ｄ(4)＋Ｄ(5)＋Ｄ(6)＋Ｄ(7)＋Ｄ(8)＋Ｄ(9)＋Ｄ(10)｝／１０
【０２７２】
〔有機ケイ素重合体を含有する表層の厚みＦＲＡｎが２．５ｎｍ以下である有機ケイ素重合体を含有する表層の割合〕
有機ケイ素重合体を含有する表層の厚みＦＲＡｎが２．５ｎｍ以下である有機ケイ素重合体を含有する表層の割合は、以下の方法で求めた。
【０２７３】
まず、１つのトナー粒子に対して、以下の式に基づいて有機ケイ素重合体を含有する表層の厚みＦＲＡｎが２．５ｎｍ以下である有機ケイ素重合体を含有する表層の割合を求めた。
（有機ケイ素重合体を含有する表層の厚みＦＲＡｎが２．５ｎｍ以下である有機ケイ素重合体を含有する表層の割合）＝（（有機ケイ素重合体を含有する表層の厚みＦＲＡｎが２．５ｎｍ以下の数）／３２）×１００
【０２７４】
この計算をトナー粒子１０個に対して行った。得られた有機ケイ素重合体を含有する表層の厚みＦＲＡｎが２．５ｎｍ以下である有機ケイ素重合体を含有する表層の割合から平均値を求め、トナー粒子の有機ケイ素重合体を含有する表層の厚みＦＲＡｎが２．５ｎｍ以下である有機ケイ素重合体を含有する表層の割合とした。
【０２７５】
（トナー粒子の表層に存在するケイ素元素の濃度（原子％））
トナー粒子の表層に存在するケイ素原子の濃度［ｄＳｉ］（原子％）、炭素原子の濃度［ｄＯ］（原子％）、及び、酸素原子の濃度［ｄＯ］（原子％）は、Ｘ線光電子分光分析（ＥＳＣＡ：Ｅｌｅｃｔｒｏｎ  Ｓｐｅｃｔｒｏｓｃｏｐｙ  ｆｏｒ  Ｃｈｅｍｉｃａｌ  Ａｎａｌｙｓｉｓ）を用いた表面組成分析を行い算出した。本発明では、ＥＳＣＡの装置および測定条件は、下記の通りである。
使用装置：ＵＬＶＡＣ−ＰＨＩ社製  Ｑｕａｎｔｕｍ２０００
Ｘ線光電子分光装置測定条件：Ｘ線源  Ａｌ  Ｋα
Ｘ線：１００μｍ  ２５Ｗ  １５ｋＶ
ラスター：３００μｍ×２００μｍ
ＰａｓｓＥｎｅｒｇｙ：５８．７０ｅＶ  ＳｔｅｐＳｉｚｅ：０．１２５ｅＶ
中和電子銃：２０μＡ、１Ｖ  Ａｒイオン銃：７ｍＡ、１０Ｖ
Ｓｗｅｅｐ数：Ｓｉ  １５回、Ｃ  １０回、Ｏ  ５回
【０２７６】
本発明では、測定された各元素のピーク強度から、ＵＬＶＡＣ−ＰＨＩ社提供の相対感度因子を用いて、トナー粒子の表層に存在する、ケイ素原子の濃度［ｄＳｉ］、炭素原子の濃度［ｄＣ］、及び、酸素原子の濃度［ｄＯ］（いずれも、原子％（ａｔｏｍｉｃ％と同じ。））を算出した。
【０２７７】
（トナー（粒子）及び各種樹脂の重量平均分子量（Ｍｗ）、数平均分子量（Ｍｎ）及びメインピーク分子量（Ｍｐ）の測定）
トナー（粒子）及び各種樹脂の重量平均分子量（Ｍｗ）、数平均分子量（Ｍｎ）及びメインピーク分子量（Ｍｐ）は、ゲルパーミエーションクロマトグラフィー（ＧＰＣ）を用い、下記条件により測定する。
【０２７８】
（測定条件）
・カラム（昭和電工（株）製）：Ｓｈｏｄｅｘ  ＧＰＣ  ＫＦ−８０１、ＫＦ−８０２、ＫＦ−８０３、ＫＦ−８０４、ＫＦ−８０５、ＫＦ−８０６、ＫＦ−８０７（直径８．０ｍｍ、長さ３０ｃｍ）の７連
・溶離液：テトラヒドロフラン（ＴＨＦ）
・温度：４０℃
・流速：０．６ｍＬ／分
・検出器：ＲＩ
・試料濃度及び量：０．１質量％の試料を１０μＬ
【０２７９】
（試料調製）
測定対象（トナー（粒子）、各種樹脂）
０．０４ｇをテトラヒドロフラン２０ｍＬに分散、溶解後、２４時間静置し、０．２μｍフィルター（商品名：マイショリディスクＨ−２５−２、東ソー（株）製）で濾過し、その濾液を試料として用いる。
【０２８０】
検量線は、単分散ポリスチレン標準試料により作成した分子量校正曲線を使用する。検量線作成用の標準ポリスチレン試料として、東ソー（株）製ＴＳＫスタンダードポリスチレンＦ−８５０、Ｆ−４５０、Ｆ−２８８、Ｆ−１２８、Ｆ−８０、Ｆ−４０、Ｆ−２０、Ｆ−１０、Ｆ−４、Ｆ−２、Ｆ−１、Ａ−５０００、Ａ−２５００、Ａ−１０００、Ａ−５００を用いる、このとき、少なくとも１０点程度の標準ポリスチレン試料を用いる。
【０２８１】
ＧＰＣの分子量分布の作成において、高分子量側はベースラインからクロマトグラムが立ち上がり開始点から測定を始め、低分子量側は分子量約４００まで測定する。
【０２８２】
（トナー（粒子）、各種樹脂のガラス転移温度（Ｔｇ）及び熱量積分値の測定）
トナー（粒子）及び各種樹脂のガラス転移温度（Ｔｇ）及び熱量積分値は、示差走査熱量計（ＤＳＣ）Ｍ−ＤＳＣ（商品名：Ｑ２０００、ＴＡ−インストルメンツ社製）を用いて、下記手順にて測定する。測定する試料（トナー（粒子）、各種樹脂）３ｍｇを精秤する。これをアルミパン中に入れ、リファレンスとして空のアルミパンを用い、測定温度範囲２０℃以上２００℃以下の間で、昇温速度１℃／分、常温常湿下で測定を行う。このときのモジュレーション振幅±０．５℃、周波数１／分で測定する。得られるリバーシングヒートフロー曲線からガラス転移温度（Ｔｇ：℃）を計算する。Ｔｇは、吸熱前後のベースラインと吸熱による曲線の接線との交点の中心値をＴｇ（℃）として求めたものである。ＤＳＣによって測定される昇温時の吸熱チャートにおいて、吸熱メインピークのピーク面積で表されるトナー（粒子）１ｇ当たりの熱量積分値（Ｊ／ｇ）を測定する。トナーのＤＳＣ測定によって得られたリバーシングフロー曲線の一例を図３に示す。
【０２８３】
熱量積分値（Ｊ／ｇ）は、上記の測定から得られたリバーシングフロー曲線を用いて求める。計算には解析ソフト  Ｕｎｉｖｅｒｓａｌ  Ａｎａｌｙｓｉｓ  ２０００  ｆｏｒＷｉｎｄｏｗｓ（商品名）  ２０００／ＸＰ  Ｖｅｒｓｉｏｎ４．３Ａ（ＴＡインスツルメンツ社製）を用い、Ｉｎｔｅｇｒａｌ  Ｐｅａｋ  Ｌｉｎｅａｒの機能を用いて、３５℃と１３５℃での測定点を結ぶ直線と吸熱曲線とで囲まれた領域から熱量積分値（Ｊ／ｇ）を求める。
【０２８４】
（トナー（粒子）の重量平均粒径（Ｄ４）及び個数平均粒径（Ｄ１）の測定）
トナー（粒子）の重量平均粒径（Ｄ４）及び個数平均粒径（Ｄ１）は、１００μｍのアパーチャーチューブを備えた細孔電気抵抗法による精密粒度分布測定装置（商品名：コールター・カウンター  Ｍｕｌｔｉｓｉｚｅｒ  ３、ベックマン・コールター社製）と、測定条件設定及び測定データ解析をするための付属の専用ソフト（商品名：ベックマン・コールター  Ｍｕｌｔｉｓｉｚｅｒ  ３  Ｖｅｒｓｉｏｎ３．５１、ベックマン・コールター社製）を用いて、実効測定チャンネル数２万５千チャンネルで測定し、測定データの解析を行い、算出する。
【０２８５】
測定に使用する電解水溶液は、特級塩化ナトリウムをイオン交換水に溶解して濃度が約１質量％となるようにしたもの、例えば、ベックマン・コールター社製のＩＳＯＴＯＮ  ＩＩ（商品名）が使用できる。
【０２８６】
なお、測定、解析を行う前に、以下のように前記専用ソフトの設定を行う。
【０２８７】
前記専用ソフトの「標準測定方法（ＳＯＭ）を変更画面」において、コントロールモードの総カウント数を５００００粒子に設定し、測定回数を１回、Ｋｄ値は（標準粒子１０．０μｍ、ベックマン・コールター社製）を用いて得られた値を設定する。閾値／ノイズレベルの測定ボタンを押すことで、閾値とノイズレベルを自動設定する。また、カレントを１６００μＡに、ゲインを２に、電解液をＩＳＯＴＯＮ  ＩＩ（商品名）に設定し、測定後のアパーチャーチューブのフラッシュにチェックを入れる。
【０２８８】
専用ソフトの「パルスから粒径への変換設定画面」において、ビン間隔を対数粒径に、粒径ビンを２５６粒径ビンに、粒径範囲を２μｍ以上６０μｍ以下に設定する。
【０２８９】
具体的な測定法は以下の通りである。
（１）Ｍｕｌｔｉｓｉｚｅｒ  ３専用のガラス製２５０ｍＬ丸底ビーカーに前記電解水溶液約２００ｍＬを入れ、サンプルスタンドにセットし、スターラーロッドの撹拌を反時計回りで２４回転／秒にて行う。そして、解析ソフトの「アパーチャーのフラッシュ」機能により、アパーチャーチューブ内の汚れと気泡を除去しておく。
（２）ガラス製の１００ｍＬ平底ビーカーに前記電解水溶液約３０ｍＬを入れ、この中に分散剤としてコンタミノンＮ（商品名）（非イオン界面活性剤、陰イオン界面活性剤、有機ビルダーからなるｐＨ７の精密測定器洗浄用中性洗剤の１０質量％水溶液、和光純薬工業（株）製）をイオン交換水で３質量倍に希釈した希釈液を約０．３ｍＬ加える。
（３）発振周波数５０ｋＨｚの発振器２個を、位相を１８０度ずらした状態で内蔵し、電気的出力１２０Ｗの超音波分散器（商品名：Ｕｌｔｒａｓｏｎｉｃ  Ｄｉｓｐｅｒｓｉｏｎ  Ｓｙｓｔｅｍ  Ｔｅｔｏｒａ１５０、日科機バイオス（株）製）の水槽内に所定量のイオン交換水を入れ、この水槽中にコンタミノンＮ（商品名）を約２ｍＬ添加する。
（４）前記（２）のビーカーを前記超音波分散器のビーカー固定穴にセットし、超音波分散器を作動させる。そして、ビーカー内の電解水溶液の液面の共振状態が最大となるようにビーカーの高さ位置を調整する。
（５）前記（４）のビーカー内の電解水溶液に超音波を照射した状態で、トナー（粒子）約１０ｍｇを少量ずつ前記電解水溶液に添加し、分散させる。そして、さらに６０秒間超音波分散処理を継続する。なお、超音波分散にあたっては、水槽の水温が１０℃以上４０℃以下となる様に適宜調節する。
（６）サンプルスタンド内に設置した前記（１）の丸底ビーカーに、ピペットを用いてトナー（粒子）を分散した前記（５）の電解水溶液を滴下し、測定濃度が約５％となるように調整する。そして、測定粒子数が５００００個になるまで測定を行う。
（７）測定データを装置付属の前記専用ソフトにて解析を行い、重量平均粒径（Ｄ４）を算出する。なお、専用ソフトでグラフ／体積％と設定したときの、分析／体積統計値（算術平均）画面の「平均径」が重量平均粒径（Ｄ４）であり、専用ソフトでグラフ／個数％と設定したときの、「分析／個数統計値（算術平均）」画面の「平均径」が個数平均粒径（Ｄ１）である。
【０２９０】
（トナー（粒子）の平均円形度の測定方法）
トナー（粒子）の平均円形度の測定には、フロー式粒子像分析装置である「ＦＰＩＡ−３０００型」（シスメックス（株）製）を用い、校正作業時の測定・解析条件で測定する。
【０２９１】
イオン交換水２０ｍＬに、分散剤として界面活性剤、アルキルベンゼンスルホン酸塩を適量加えた後、測定試料０．０２ｇを加え、発振周波数５０ｋＨｚ、電気的出力１５０ワットの卓上型の超音波洗浄器分散機（商品名：ＶＳ−１５０、（株）ヴェルヴォクリーア製）を用いて２分間分散処理を行い、測定用の分散液とする。その際、分散液の温度が１０℃以上４０℃以下となる様に適宜冷却する。
【０２９２】
測定には、標準対物レンズ（１０倍）を搭載した前記フロー式粒子像分析装置を用い、シース液にはパーティクルシース「ＰＳＥ−９００Ａ」（シスメックス（株）製）を使用する。前記手順に従い調整した分散液を前記フロー式粒子像分析装置に導入し、ＨＰＦ測定モードで、トータルカウントモードにて３０００個のトナー（粒子）を計測して、粒子解析時の２値化閾値を８５％とし、解析粒子径を円相当径１．９８μｍ以上１９．９２μｍ以下に限定し、トナー（粒子）の平均円形度を求める。
【０２９３】
測定にあたっては、測定開始前に標準ラテックス粒子（例えば、Ｄｕｋｅ  Ｓｃｉｅｎｔｉｆｉｃ社製の５１００Ａ（商品名）をイオン交換水で希釈）を用いて自動焦点調整を行う。その後、測定開始から２時間毎に焦点調整を実施することが好ましい。
【０２９４】
また、トナー（粒子）の円形度分布において、モード円形度が０．９８以上１．００以下であると、トナー（粒子）の多くが真球に近い形状を有することを意味している。鏡像力やファンデルワールス力等に起因するトナー（粒子）の感光体への付着力の低下がより一層顕著になり、転写効率が高くなり好ましい。
【０２９５】
ここで、モード円形度とは、０．４０から１．００までの円形度を、０．４０以上０．４１未満、０．４１以上０．４２未満、…０．９９以上１．００未満及び１．００のように０．０１ごとに６１分割し、測定した各粒子の円形度をそれぞれ各分割範囲に割り振り、円形度頻度分布において頻度値が最大となる分割範囲の円形度をいう。
【実施例】
【０２９６】
以下に、実施例を挙げて本発明をさらに詳細に説明するが、本発明はこれら実施例によって制限されるものではない。
【０２９７】
本発明で用いる荷電制御樹脂の製造例について述べる。
【０２９８】
（荷電制御樹脂（１）の製造例）
還流管、撹拌機、温度計、窒素導入管、滴下装置及び減圧装置を備えた反応容器に、溶媒としてメタノール２５０質量部、２−ブタノン１５０質量部及び２−プロパノール１００質量部、単量体としてスチレン９０質量部、アクリル酸２−エチルヘキシル６．２質量部、２−アクリルアミド−２−メチルプロパンスルホン酸６．０質量部を添加して撹拌しながら常圧の還流下で加熱した。重合開始剤である２，２’−アゾビスイソブチロニトリル１．０質量部を２−ブタノン２０質量部で希釈した溶液を３０分かけて滴下して５時間撹拌を継続した。さらに、２，２’−アゾビスイソブチロニトリル１．０質量部を２−ブタノン２０質量部で希釈した溶液を３０分かけて滴下して、さらに常圧の還流下で５時間撹拌して重合を終了した。
【０２９９】
次に、重合溶媒を減圧留去した後に得られた重合体を１５０メッシュのスクリーンを装着したカッターミルにて１００μｍ以下に粗粉砕し、さらにジェットミルにより微粉砕した。その微粒子を２５０メッシュの篩により分級し、６０μｍ以下の粒子を分別して得た。次に前記粒子を１０％の濃度になるようにメチルエチルケトンを加え溶解し、得られた溶液をメチルエチルケトンの２０倍量のメタノール中に徐々に投じ再沈殿した。得られた沈殿物を再沈殿に使用した量の２分の１のメタノールで洗浄し、濾過した粒子を３５℃にて４８時間真空乾燥を行った。
【０３００】
さらに前述の真空乾燥後の粒子を１０％の濃度になるようにメチルエチルケトンを加え再溶解し、得られた溶液をメチルエチルケトンの２０倍量のｎ−ヘキサン中に徐々に投じ再沈殿した。得られた沈殿物を再沈殿に使用した量の２分の１のｎ−ヘキサンで洗浄し、濾過した粒子を３５℃にて４８時間真空乾燥を行った。こうして得られた荷電制御樹脂はＴｇが約８１℃であり、メインピーク分子量（Ｍｐ）が１９，９００、数平均分子量（Ｍｎ）が１１，８００、重量平均分子量（Ｍｗ）が２０，７００であり、酸価は１７．６ｍｇＫＯＨ／ｇであった。得られた樹脂を荷電制御樹脂（１）とする。
【０３０１】
（ポリエステル樹脂（１）の製造例）
・テレフタル酸：１２．２モル部
・ビスフェノールＡ−プロピレンオキシド２モル付加物：１１．０モル部
・ジブチルチンオキサイド：０．０７モル部
上記単量体をオートクレーブに仕込み、減圧装置、水分離装置、窒素ガス導入装置、温度測定装置及び撹拌装置をオートクレーブに装着した。窒素雰囲気下で、減圧しながら、常法に従って２００℃でＴｇが６５℃になるまで反応を行い、ポリエステル樹脂（１）を得た。重量平均分子量（Ｍｗ）は７，２００、数平均分子量（Ｍｎ）は３，１２０、酸価は１０．６ｍｇＫＯＨ／ｇ、水酸基価  １７．７ｍｇＫＯＨ／ｇ、Ｔｇ  ５９．７℃であった。
【０３０２】
（ポリエステル樹脂（２）の製造例）
（イソシアネート基含有プレポリマーの合成）
・ビスフェノールＡエチレンオキサイド２モル付加物：１１．７モル部
・フタル酸：１０．０モル部
・ジブチルチンオキサイド：０．０６７モル部
上記単量体をオートクレーブに仕込み、減圧装置、水分離装置、窒素ガス導入装置、温度測定装置及び撹拌装置をオートクレーブに装着した。窒素雰囲気下で、２２０℃にて撹拌して７時間反応し、さらに減圧下で５時間反応させた後、８０℃まで冷却し、酢酸エチル中にてイソホロンジイソシアネート４．７モル部と２時間反応し、イソシアネート基含有ポリエステル樹脂を得た。イソシアネート基含有ポリエステル樹脂を２５質量部とイソホロンジアミン１質量部を５０℃で２時間反応させ、ウレア基を含有するポリエステルを主成分とするポリエステル樹脂（２）を得た。得られたポリエステル樹脂（２）の重量平均分子量（Ｍｗ）は２３５００、数平均分子量（Ｍｎ）は３１００、ピーク分子量は７５００、酸価  ９．７ｍｇＫＯＨ／ｇ、水酸基価  １６．２ｍｇＫＯＨ／ｇ、Ｔｇ  ６０．４℃であった。
【０３０３】
（ポリエステル樹脂（３）の製造例）
・１，６−ヘキサンジオール：４００．０質量部
・１，４−ブタンジカルボン酸：４８４．０質量部
上記単量体をオートクレーブに仕込み、減圧装置、水分離装置、窒素ガス導入装置、温度測定装置及び撹拌装置をオートクレーブに装着した。窒素雰囲気下で、１９０℃で５時間反応を行い、２００℃で５時間反応を行い、１６０℃、９ｋｐａで反応を２時間行い、ポリエステル樹脂（３）を得た。重量平均分子量（Ｍｗ）は１５、７００、数平均分子量（Ｍｎ）は３、１００，酸価  ０．４ｍｇＫＯＨ／ｇ，水酸基価  １９．７ｍｇＫＯＨ／ｇ、融点  ５８．７℃であった。ポリエステル樹脂（３）は結晶性ポリエステルである。
【０３０４】
（ポリエステル樹脂（４）の製造例）
・ビスフェノールＡエチレンオキサイド２モル付加物：１０．０モル部
・ビスフェノールＡプロピレンオキサイド２モル付加物：９．６モル部
・テレフタル酸：１３モル部
・ドデセニルコハク酸：６モル部
上記単量体をオートクレーブに仕込み、減圧装置、水分離装置、窒素ガス導入装置、温度測定装置及び撹拌装置をオートクレーブに装着した。窒素雰囲気下で、１時間で１９５℃まで上げて、反応系内が均一に撹拌されていることを確認した。これらモノマーの総質量に対してジステアリン酸スズを０．１２モル部投入した。さらに生成する水を留去しながら１９５℃から５時間かけて２４０℃まで温度を上げ、２４０℃でさらに２時間脱水縮合反応を行った。次いで、温度を１９０℃まで下げ、無水トリメリット酸の１モル部を徐々に投入し、１９０℃で１時間反応を継続した。その結果、ガラス転移温度が５３．５℃、酸価が１１．７ｍｇＫＯＨ／ｇ、水酸基価が２２．０ｍｇＫＯＨ／ｇ、重量平均分子量が５１，２００、数平均分子量が５，７００、軟化点１０４℃のポリエステル樹脂（４）を得た。
【０３０５】
（トナー粒子（１）の製造例）
還流管、撹拌機、温度計、窒素導入管を備えた四つ口容器中にイオン交換水７００質量部と０．１ｍｏｌ／ＬのＮａ3ＰＯ4水溶液１０００質量部と１．０ｍｏｌ／ＬのＨＣｌ水溶液２４．０質量部を添加し、高速撹拌装置Ｔ．Ｋ．ホモミクサー（特殊機化工業株式会社）を用いて１３，０００ｒｐｍで撹拌しながら、６０℃に保持した。ここに１．０ｍｏｌ／ＬのＣａＣｌ2水溶液８５質量部を徐々に添加し、微細な難水溶性分散安定剤Ｃａ3（ＰＯ4）2を含む水系分散媒体を調製した。
【０３０６】
・スチレン  ６９．０質量部
・ｎ−ブチルアクリレート  ３１．０質量部
・１，６−ヘキサンジオールジアクリレート  ０．１質量部
・銅フタロシアニン顔料  ６．５質量部
（ピグメントブルー１５：３）
・ポリエステル樹脂（１）  ５．０質量部
・荷電制御樹脂（１）  ０．５質量部
・離型剤  １０．０質量部
（ベヘン酸ベヘニル、融点：７２．１℃）
上記材料をアトライタ（三井三池化工機株式会社製）で３時間分散させて得られた重合性単量体組成物（１）を６０℃で２０分保持した。その後、重合性単量体組成物（１）に重合開始剤であるｔ−ブチルパーオキシピバレート１６．０質量部（トルエン溶液５０％）を添加した重合性単量体組成物（１）を上記水系媒体中に投入し、高速撹拌装置の回転数を１３，０００ｒｐｍに維持しつつ１０分間造粒した。その後、高速撹拌装置をプロペラ式撹拌器に変えて、メチルトリエトキシシラン  １０．０質量部を加えた。内温を７０℃に昇温させ、ゆっくり撹拌しながら４時間反応させた。このとき水系媒体のｐＨは５．１であった。次に、１．０ｍｏｌ／Ｌの水酸化ナトリウム水溶液を１０．０質量部加えてｐＨ８．０にし、容器内を温度９０℃に昇温して７．５時間維持した。その後、１０％塩酸４．０質量部をイオン交換水５０質量部に加え、ｐＨを５．１にした。次に、イオン交換水を３００質量部添加して、還流管を取り外し、蒸留装置を取り付けた。容器内の温度が１００℃の蒸留を５時間行って、重合体スラリー（１）を得た。蒸留留分は３００質量部であった。３０℃に冷却後の重合体スラリー（１）を含む容器内に希塩酸を添加して分散安定剤を除去した。さらに、濾別、洗浄、乾燥をして重量平均粒径が５．８μｍの粒子（１）が得られた。
【０３０７】
この粒子（１）１００質量部に対し、粘度が１００ｃｐｓのジメチルシリコーンオイル（信越シリコーン社製、ＫＦ−９６−１００ｃｓ）  ０．１００００質量部を撹拌翼最先端の周速が２０．０ｍ／ｓｅｃの三井ヘンシェルミキサ（三井三池化工機株式会社製）で３分間混合して得られたトナー粒子をトナー粒子（１）とする。
【０３０８】
トナー粒子（１）の処方及び条件を表１に示した。トナー粒子（１）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。以下の実施例及び比較例においても、同様に有機ケイ素重合体を含有する表層はケイ素マッピングでも確認を行った。
【０３０９】
（トナー粒子（２）の製造例）
トナー粒子（１）の製造例で用いたメチルトリエトキシシラン１０．０質量部の代わりにフェニルトリメトキシシラン１０．０質量部に変更した以外はトナー粒子（１）の製造例と同様にしてトナー粒子（２）を得た。トナー粒子（２）の処方及び条件を表１に示した。トナー粒子（２）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３１０】
（トナー粒子（３）の製造例）
トナー粒子（１）の製造例で用いたメチルトリエトキシシラン１０．０質量部の代わりにエチルトリメトキシシラン１０．０質量部に変更した以外はトナー粒子（１）の製造例と同様にしてトナー粒子（３）を得た。トナー粒子（３）の処方及び条件を表１に示した。トナー粒子（３）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３１１】
（トナー粒子（４）の製造例）
トナー粒子（１）の製造例で用いたメチルトリエトキシシラン１０．０質量部の代わりにｎ−プロピルトリエトキシシラン１０．０質量部に変更した以外はトナー粒子（１）の製造例と同様にしてトナー粒子（４）を得た。トナー粒子（４）の処方及び条件を表１に示した。トナー粒子（４）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３１２】
（トナー粒子（５）の製造例）
トナー粒子（１）の製造例で用いたメチルトリエトキシシラン１０．０質量部の代わりにｎ−ブチルトリエトキシシラン１０．０質量部に変更した以外はトナー粒子（１）の製造例と同様にしてトナー粒子（５）を得た。トナー粒子（５）の処方及び条件を表１に示した。トナー粒子（５）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３１３】
（トナー粒子（６）の製造例）
トナー粒子（１）の製造例で用いたメチルトリエトキシシラン１０．０質量部の代わりにメチルトリエトキシシラン７．０質量部、エチルトリクロロシラン１．０質量部、ｎ−ブチルトリエトキシシラン１．０質量部、テトラエトキシシラン１．０質量部に変更した以外はトナー粒子（１）の製造例と同様にしてトナー粒子（６）を得た。トナー粒子（６）の処方及び条件を表１に示した。トナー粒子（６）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３１４】
（トナー粒子（７）の製造例）
トナー粒子（１）の製造例で用いた、粘度が１００ｃｐｓのジメチルシリコーンオイル  ０．１００００質量部を０．００１４０質量部に変更した以外はトナー粒子（１）の製造例と同様にしてトナー粒子（７）を得た。トナー粒子（７）の処方及び条件を表１に示した。トナー粒子（７）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３１５】
（トナー粒子（８）の製造例）
トナー粒子（１）の製造例で用いた、粘度が１００ｃｐｓのジメチルシリコーンオイル  ０．１００００質量部を０．０１０００質量部に変更した以外はトナー粒子（１）の製造例と同様にしてトナー粒子（８）を得た。トナー粒子（８）の処方及び条件を表１に示した。トナー粒子（８）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３１６】
（トナー粒子（９）の製造例）
トナー粒子（１）の製造例で用いた、粘度が１００ｃｐｓのジメチルシリコーンオイル  ０．１００００質量部を０．０５０００質量部に変更した以外はトナー粒子（１）の製造例と同様にしてトナー粒子（９）を得た。トナー粒子（９）の処方及び条件を表１に示した。トナー粒子（９）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３１７】
（トナー粒子（１０）の製造例）
トナー粒子（１）の製造例で用いた、粘度が１００ｃｐｓのジメチルシリコーンオイル  ０．１００００質量部を１．０００００質量部に変更した以外は、トナー粒子（１）の製造例と同様にしてトナー粒子（１０）を得た。トナー粒子（１０）の処方及び条件を表１に示した。トナー粒子（１０）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３１８】
（トナー粒子（１１）の製造例）
トナー粒子（１）の製造例で用いた、粘度が１００ｃｐｓのジメチルシリコーンオイル  ０．１００００質量部を５．０００００質量部に変更した以外は、トナー粒子（１）の製造例と同様にしてトナー粒子（１１）を得た。トナー粒子（１１）の処方及び条件を表２に示した。トナー粒子（１１）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３１９】
（トナー粒子（１２）の製造例）
トナー粒子（１）の製造例で用いたメチルトリエトキシシラン１０．０質量部の代わりにメチルトリエトキシシラン４０．０質量部に変更し、粘度が１００ｃｐｓのジメチルシリコーンオイル０．１００００質量部を０．３０００質量部に変更した以外は、トナー粒子１の製造例と同様にしてトナー粒子（１２）を得た。トナー粒子（１２）の処方及び条件を表２に示した。トナー粒子（１２）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３２０】
（トナー粒子（１３）の製造例）
トナー粒子（１）の製造例で用いたメチルトリエトキシシラン１０．０質量部の代わりにメチルトリエトキシシラン３．５質量部に変更し、粘度が１００ｃｐｓのジメチルシリコーンオイル  ０．１００００質量部を０．０５４００質量部に変更した以外は、トナー粒子（１）の製造例と同様にしてトナー粒子（１３）を得た。トナー粒子（１３）の処方及び条件を表２に示した。トナー粒子（１３）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３２１】
（トナー粒子（１４）の製造例）
トナー粒子（１）の製造例で用いたメチルトリエトキシシラン１０．０質量部の代わりにメチルトリエトキシシラン２．８質量部に変更し、粘度が１００ｃｐｓのジメチルシリコーンオイル  ０．１００００質量部を０．０３５００質量部に変更した以外は、トナー粒子（１）の製造例と同様にしてトナー粒子（１４）を得た。トナー粒子（１４）の処方及び条件を表２に示した。トナー粒子（１４）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３２２】
（トナー粒子（１５）の製造例）
トナー粒子（１）の製造例において、水系分散媒体の調製で１．０ｍｏｌ／ＬのＨＣｌ水溶液２４．０質量部を３０．０質量部にして、水系媒体の反応１のｐＨを４．０に変更し、１．０ｍｏｌ／Ｌの水酸化ナトリウム水溶液１０．０質量部を０．０質量部、１０％塩酸４．０質量部を０．０質量部にして、反応２と反応３のｐＨを４．０に変更した以外はトナー粒子（１）の製造例と同様にしてトナー粒子（１５）を得た。トナー粒子（１５）の処方及び条件を表２に示した。トナー粒子（１５）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３２３】
（トナー粒子（１６）の製造例）
トナー粒子（１）の製造例において、水系分散媒体の調製で１．０ｍｏｌ／ＬのＨＣｌ水溶液２４．０質量部を２７．０質量部添加に変更し、反応１の水系媒体のｐＨを４．５に変更し、１．０ｍｏｌ／Ｌの水酸化ナトリウム水溶液１０．０質量部を０．０質量部、１０％塩酸４．０質量部を０．０質量部に変更し、反応２と反応３のｐＨを４．５にした以外はトナー粒子（１）の製造例と同様にしてトナー粒子（１６）を得た。トナー粒子（１６）の処方及び条件を表２に示した。トナー粒子（１６）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３２４】
（トナー粒子（１７）の製造例）
トナー粒子（１）の製造例において、１．０ｍｏｌ／Ｌの水酸化ナトリウム水溶液１０．０質量部を３０．０質量部に変更し、反応１のｐＨを１１．８に変更し、反応２終了後に塩酸を加えてｐＨを５．１に調整した以外はトナー粒子（１）の製造例と同様にしてトナー粒子（１７）を得た。トナー粒子（１７）の処方及び条件を表２に示した。トナー粒子（１７）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３２５】
（トナー粒子（１８）の製造例）
トナー粒子（１）の製造例で用いた粘度が１００ｃｐｓのジメチルシリコーンオイルを粘度が１０ｃｐｓのジメチルシリコーンオイル（信越シリコーン社製、ＫＦ−９６−１０ｃｓ）（標章））に変更した以外は、トナー粒子（１）の製造例と同様にしてトナー粒子（１８）を得た。トナー粒子（１８）の処方及び条件を表２に示した。トナー粒子（１８）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３２６】
（トナー粒子（１９）の製造例）
トナー粒子（１）の製造例で用いた粘度が１００ｃｐｓのジメチルシリコーンオイルを粘度が９０００ｃｐｓのジメチルシリコーンオイル（信越シリコーン社製、ＫＦ−９６−９０００）に変更した以外は、トナー粒子（１）の製造例と同様にしてトナー粒子（１９）を得た。トナー粒子（１９）の処方及び条件を表２に示した。トナー粒子（１９）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３２７】
（トナー粒子（２０）の製造例）
トナー粒子（１）の製造例で用いた粘度が１００ｃｐｓのジメチルシリコーンオイルを１１０ｃｐｓの側鎖型のモノアミン変性シリコーンオイル（信越シリコーン社製、ＫＦ−８６５）に変更した以外は、トナー粒子（１）の製造例と同様にしてトナー粒子（２０）を得た。トナー粒子（２０）の処方及び条件を表２に示した。トナー粒子（２０）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３２８】
（トナー粒子（２１）の製造例）
トナー粒子（１）の製造例で用いた粘度が１００ｃｐｓのジメチルシリコーンオイルを９０ｃｐｓの両末端型のアミノ変性シリコーンオイル（信越シリコーン社製、ＫＦ−８０１２（標章））に変更した以外は、トナー粒子（１）の製造例と同様にしてトナー粒子（２１）を得た。トナー粒子（２１）の処方及び条件を表３に示した。トナー粒子（２１）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３２９】
（トナー粒子（２２）の製造例）
トナー粒子（１）の製造例で用いた粘度が１００ｃｐｓのジメチルシリコーンオイルを１３０ｃｐｓの側鎖型のポリエーテル変性シリコーンオイル（信越シリコーン社製、ＫＦ−６０１５（標章））に変更した以外は、トナー粒子（１）の製造例と同様にしてトナー粒子（２２）を得た。トナー粒子（２２）の処方及び条件を表３に示した。トナー粒子（２２）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３４８】
（トナー粒子（２７）の製造例）
トナー粒子（１）の製造例において、銅フタロシアニン６．５質量部をカーボンブラック１０．０質量部に変更した以外はトナー粒子１の製造例と同様にしてトナー粒子（２７）を得た。トナー粒子（２７）の処方及び条件を表３に示した。トナー粒子（２７）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３４９】
（トナー粒子（２８）の製造例）
還流管、撹拌機、温度計、窒素導入管を備えた四つ口容器中にイオン交換水７００質量部と０．１ｍｏｌ／ＬのＮａ3ＰＯ4水溶液１０００質量部と１．０ｍｏｌ／ＬのＨＣｌ水溶液２４．０質量部を添加し、高速撹拌装置Ｔ．Ｋ．ホモミクサー（特殊機化工業株式会社）を用いて１３，０００ｒｐｍで撹拌しながら、６０℃に保持した。ここに１．０ｍｏｌ／ＬのＣａＣｌ2水溶液８５質量部を徐々に添加し、微細な難水溶性分散安定剤Ｃａ3（ＰＯ4）2を含む水系分散媒体を調製した。
【０３５０】
・スチレン  ５８．０質量部
・ｎ−ブチルアクリレート  ４２．０質量部
・１，６−ヘキサンジオールジアクリレート  ０．１質量部
・銅フタロシアニン顔料        ６．５質量部
（ピグメントブルー１５：３）（Ｐ．Ｂ．１５：３）
・ポリエステル樹脂（３）    １０．０質量部
・荷電制御樹脂（１）    ０．５質量部
・離型剤  １０．０質量部
（ベヘン酸ベヘニル、融点：７２．１℃）
・ジメチルシリコーンオイル（粘度：１００ｃｐｓ、信越シリコーン社製、ＫＦ−９６−１００ｃｓ）  ０．１３８１０質量部
上記材料をアトライタ（三井三池化工機株式会社製）で３時間分散させて得られた重合性単量体組成物（１）を６０℃で２０分保持した。その後、重合性単量体組成物（１）に重合開始剤であるｔ−ブチルパーオキシピバレート１６．０質量部（トルエン溶液５０％）を添加した重合性単量体組成物（１）を上記水系媒体中に投入し、高速撹拌装置の回転数を１３，０００ｒｐｍに維持しつつ１０分間造粒した。その後、高速撹拌装置をプロペラ式撹拌器に変えて、メチルトリエトキシシラン  １０．０質量部とチタンテトラノルマルプロポキシド１．０質量部を加えた。内温を７０℃に昇温させ、ゆっくり撹拌しながら４時間反応させた。このとき水系媒体のｐＨは５．１であった。次に、１．０ｍｏｌ／Ｌの水酸化ナトリウム水溶液を１０．０質量部加えてｐＨ８．０にし、容器内を温度９０℃に昇温して７．５時間維持した。その後、１０％塩酸４．０質量部をイオン交換水５０質量部に加え、ｐＨを５．１にした。次に、イオン交換水を３００質量部添加して、還流管を取り外し、蒸留装置を取り付けた。容器内の温度が１００℃の蒸留を５時間行って、重合体スラリー（１）を得た。蒸留留分は３００質量部であった。３０℃に冷却後の重合体スラリー（１）を含む容器内に希塩酸を添加して分散安定剤を除去した。さらに、濾別、洗浄、乾燥をして重量平均粒径が５．９μｍの粒子（２８）が得られた。この粒子（２８）をトナー粒子（２８）とする。
【０３５１】
トナー粒子（２８）の処方及び条件を表３に示した。トナー粒子（２８）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３５２】
（トナー粒子（２９）の製造例）
トナー粒子（１）の製造例で用いた銅フタロシアニン（ピグメントブルー１５：３）６．５質量部をピグメントレッド１２２（Ｐ．Ｒ．１２２）８．０質量部に変更した以外は、トナー粒子（１）の製造例と同様にしてトナー粒子（２９）を得た。トナー粒子（２９）の処方及び条件を表３に示した。トナー粒子（２９）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３５３】
（トナー粒（３０）の製造例）
トナー粒子（１）の製造例で用いた銅フタロシアニン（ピグメントブルー１５：３）６．５質量部をピグメントイエロー１５５（Ｐ．Ｙ．１５５）６．０質量部に変更した以外は、トナー粒子（１）の製造例と同様にしてトナー粒子（３０）を得た。トナー粒子（３０）の処方及び条件を表３に示した。トナー粒子（３０）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３５４】
（トナー粒子（３１）の製造例）
トナー粒子（１）の製造例で用いた粘度が１００ｃｐｓのジメチルシリコーンオイルを粘度が３００ｃｐｓのフッ素変性シリコーンオイル（東レ・ダウコーニング社製、ＤＯＷ  ＣＯＲＮＩＮＧ  ＴＯＲＡＹ  ＦＳ  １２６５  ３００ＣＳ）に変更した以外は、トナー粒子（１）の製造例と同様にしてトナー粒子（３１）を得た。トナー粒子（３１）の処方及び条件を表３に示した。トナー粒子（３１）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３５５】
（比較トナー粒子（１）の製造例）
トナー粒子（１３）の製造例で用いた粘度が１００ｃｐｓのジメチルシリコーンオイル０．１００００質量部を０．０００００質量部に変更した以外はトナー粒子（１３）の製造例と同様にして比較トナー粒子（１）を得た。比較トナー粒子（１）の処方及び条件を表４に示した。比較トナー粒子（１）のＴＥＭ観察においてケイ素マッピングを行い、表層に少しケイ素原子が存在することを確認した。表層が、ケイ素化合物を含む粒状塊同士が固着されることによって形成された被覆層ではないことを確認した。
【０３５６】
（比較トナー粒子（２）の製造例）
トナー粒子（１）の製造例で用いた、メチルトリエトキシシランの代わりにｎ−オクチルトリエトキシシランに変更し、粘度が１００ｃｐｓのジメチルシリコーンオイル０．１００００質量部を０．０００００質量部に変更した以外はトナー粒子（１）の製造例と同様にして比較トナー粒子（２）を得た。比較トナー粒子（２）の処方及び条件を表４に示した。比較トナー粒子（２）のＴＥＭ観察においてケイ素マッピングを行い、表層に均一ではないがケイ素原子が存在することを確認した。
【０３５７】
（比較トナー粒子（３）の製造例）
トナー粒子（１）の製造例で用いたメチルトリエトキシシラン１０．０質量部の代わりに３−メタクリロキシプロピルトリエトキシシラン１０．０質量部に変更し、粘度が１００ｃｐｓのジメチルシリコーンオイル０．１００００質量部を０．０００００質量部に変更した以外はトナー粒子（１）の製造例と同様にして比較トナー粒子（３）を得た。比較トナー粒子（３）の処方及び条件を表４に示した。比較トナー粒子（３）のＴＥＭ観察においてケイ素マッピングを行い、表層に少しケイ素原子が存在することを確認した。
【０３５８】
（比較トナー粒子（４）の製造例）
トナー粒子（１）の製造例で用いた粘度が１００ｃｐｓのジメチルシリコーンオイル０．１００００質量部を８．０００００質量部に変更した以外はトナー粒子（１）の製造例と同様にして比較トナー粒子（４）を得た。比較トナー粒子（４）の処方及び条件を表４に示した。比較トナー粒子（４）のＴＥＭ観察においてケイ素マッピングを行い、表層に少しケイ素原子が存在することを確認した。
【０３５９】
（比較トナー粒子（５）の製造例）
高速撹拌装置Ｔ．Ｋ．ホモミクサー（特殊機化工業株式会社）を備えた四つ口フラスコ中に、イオン交換水９００質量部とポリビニルアルコール９５質量部を添加し、回転数１３００ｒｐｍにて撹拌しながら、５５℃に加熱して水系分散媒とした。
【０３６０】
（モノマー分散液の組成）
・スチレン  ７０．０質量部
・ｎ−ブチルアクリレート  ３０．０質量部
・カーボンブラック  １０．０質量部
・離型剤（ベヘン酸ベヘニル、融点：７２．１℃）  １０．０質量部
上記材料をアトライタ（三井三池化工機株式会社製）で３時間分散させた後、重合開始剤であるｔ−ブチルパーオキシピバレート１４．０質量部を添加してモノマー分散液を調製した。
【０３６１】
次に、得られたモノマー分散液を、上記の四つ口フラスコ内の分散媒中に投入し、上記の回転数を維持しつつ１０分間の造粒を行った。続いて、５０ｒｐｍの撹拌下において、５５℃で１時間、次に、６５℃で４時間、さらに、８０℃で５時間の重合を行った。上記の重合の終了後、スラリーを冷却し、精製水で洗浄を繰り返すことにより分散剤を除去した。さらに、洗浄、乾燥を行うことにより、母体となる比較ブラックトナー粒子（１）を得た。重量平均粒子径は５．７μｍであった。
【０３６２】
酢酸イソアミル２質量部とケイ素化合物としてテトラエトキシシラン４．０質量部、メチルトリエトキシシラン０．５質量部を混合した溶液に０．３質量部％ドデシルベンゼンスルホン酸ナトリウム溶液を３質量部投入し、超音波ホモジナイザーを用いて撹拌することにより、酢酸イソアミル、テトラエトキシシラン、メチルトリエトキシシランのシラン混合溶液Ａを調製した。
【０３６３】
０．３質量％のドデシルベンゼンスルホン酸ナトリウム水溶液３０質量部に母体の比較ブラックトナー粒子（１）１．０質量部を加えてブラックトナー粒子分散液Ａを調製した。次にブラックトナー粒子分散液Ａに、上記シラン混合溶液Ａを投入し、次いで３０質量％ＮＨ4ＯＨ水溶液５質量部を投入して室温（２５℃）で１５時間撹拌し反応を行った。得られた反応物をエタノールで洗浄後、精製水で洗浄し、粒子を濾別し、乾燥させることにより、比較トナー粒子（５）を得た。得られたトナー粒子の重量平均粒子径は５．９μｍであった。比較トナー粒子（５）のＴＥＭ観察においてケイ素マッピングを行い、表層に少しケイ素原子が存在することを確認した。
【０３６４】
（比較トナー粒子（６）の製造例）
トナー粒子（１）の製造例で用いたメチルトリエトキシシラン１０．０質量部の代わりにビニルトリエトキシシラン３．０質量部に変更し、反応１で１．０ｍｏｌ／Ｌの水酸化ナトリウム水溶液を８．０質量部加えて、反応１のｐＨ５．１をｐＨ７．０に変更し、１．０ｍｏｌ／Ｌの水酸化ナトリウム水溶液１０．０質量部を０．０質量部に変更し、反応２のｐＨ８．０を７．０に変更し、反応２の９０℃を７０℃に変更し、反応３の１００℃を７０℃に変更し、反応３の前で加えた１０％塩酸４．０質量部を２．０質量部に変更した以外はトナー粒子（１）の製造例と同様にして比較トナー粒子（６）を得た。比較トナー粒子（６）の処方及び条件を表４に示した。比較トナー粒子（６）のＴＥＭ観察においてケイ素マッピングを行い、表層に均一なケイ素原子が存在することを確認した。表層が、ケイ素化合物を含む粒状塊同士が固着されることによって形成された被覆層ではないことを確認した。
【０３６５】
（比較トナー粒子（７）の製造例）
（比較中間体ポリエステル（１）の製造例）
・ビスフェノールＡエチレンオキサイド２モル付加物  ６８０質量部
・ビスフェノールＡプロピレンオキサイド２モル付加物  ８０質量部
・テレフタル酸  ２８０質量部
・無水トリメリット酸  ２０質量部
・ジブチルスズオキサイド  ２．５質量部
上記原材料を、冷却管、撹拌機および窒索導入管の付いた反応容器中にいれ、常圧、２３０℃で８時間反応し、さらに、１０〜１５ｍｍＨｇの減圧下で５時間反応して、比較中間体ポリエステル（１）を得た。
【０３６６】
比較中間体ポリエステル（１）は、数平均分子量２１５０、重量平均分子量９５５０、Ｔｇ５４℃、酸価０．４ｍｇＫＯＨ／ｇ、水酸基価４５ｍｇＫＯＨ／ｇであった。
【０３６７】
（比較プレポリマー（１）の製造例）
・比較中間体ポリエステル（１）  ４１０質量部
・イソホロンジイソシアネート  ９０質量部
・酢酸エチル  ５００部
上記材料を冷却管、撹拌機および窒素導入管の付いた反応容器中に入れ、１００℃で５時間反応し、比較プレポリマー（１）を得た。比較プレポリマー（１）の遊離イソシアネート重量％は、１．２０％であった。
【０３６８】
（比較ポリエステル（１）の製造例）
・ビスフェノールＡエチレンオキサイド２モル付加物  ２２０質量部
・ビスフェノールＡプロピレンオキサイド３モル付加物  ５６０質量部
・テレフタル酸  ２２０質量部
・アジピン酸  ５０質量部
・ジブチルスズオキサイド  ２．５質量部
上記材料を冷却管、撹拌機および窒素導入管の付いた反応容器中に入れ、常圧、２３０℃で８時間反応し、さらに、１０〜１５ｍｍＨｇの減圧で５時聞反応した。その後、反応容器に無水トリメリット酸４５質量部を入れ、１８０℃、常圧で２時間反応し、比較ポリエステル（１）を得た。比較ポリエステル（１）は、重量平均分子量３７００、Ｔｇ４２℃、酸価２４ｍｇＫＯＨ／ｇであった。
【０３６９】
（比較マスターバッチの製造例（１））
・Ｃ．Ｉ．ピグメントブルー１５：３  ４０質量部
・ポリエステル樹脂（１）  ６０質量部
・水  ３０質量部
上記材料を三井ヘンシェルミキサ（三井三池化工機株式会社製）で混合し、顔料凝集体中に水が染み込んだ混合物を得た。これをロールの表面温度を１３０℃に設定した２本ロールで４５分間混練し、パルベライザーで平均粒径１ｍｍの大きさに粉砕し、比較マスターバッチ１を得た。
【０３７０】
（比較ビニル系共重合樹脂粒子（１）の製造例）
・ドデシル硫酸ナトリウム  ２．０質量部
・イオン交換水  ５００質量部
上記材料を冷却管、撹拌機および窒素導入管の付いた反応容器中に入れ、８０℃に加熱した。その後、過硫酸カリウム２．５質量部をイオン交換水１００質量部に溶解したものを加え、その１５分後に、スチレン６０質量部、アクリル酸ブチル２０質量部、メタクリル酸２０質量部、ｐ−スチリルトリメトキシシラン１００質量部、ｎ−オクチルメルカプタン３．５質量部の混合液を９０分かけて滴下し、さらに６０分間８０℃に保った。それから、３０℃に冷却して、比較ビニル系共重合樹脂粒子（１）の分散液を得た。比較ビニル系共重合樹脂粒子（１）の平均粒径は、５５ｎｍであった。固形物は、数平均分子量１０３００、重量平均分子量１６２００、Ｔｇ５９℃であった。
【０３７１】
（比較トナー粒子（７）の作製）
・比較ポリエステル（１）  ５４０部
・パラフィンワックス（１）  ８０部
・酢酸エチル１  ４５０部
上記材料を撹拌棒および温度計をセットした容器に入れ、撹拌下、８０℃に昇温し、８０℃で５時間保持した後、１時間で３０℃に冷却した。次に、容器に、比較マスターバッチ（１）  ５００質量部、酢酸エチル１００質量部を仕込み、１時間混合し、比較原料溶解液（１）を得た。
【０３７２】
比較原料溶解液（１）  １５００質量部を容器に移し、ビーズミルのウルトラビスコミル（アイメックス社製）を用いて、送液速度１ｋｇ／時、ディスク周速度７ｍ／秒で、粒径０．５ｍｍのジルコニアビーズを８０体積％充填して、上記条件で３回循環させた。次に、比較ポリエステル（１）６５質量％酢酸エチル溶液６５０質量部加え、上記条件のビーズミルで１回循環し、比較顔料・ワックス分散液（１）を得た。なお、比較顔料・ワックス分散液（１）は、固形分濃度（測定条件：１３０℃、３０分）が５０質量％となるように酢酸エチルを加えて調整した。
【０３７３】
イオン交換水９７０質量部、分散安定用の樹脂微粒子（スチレン−メタクリル酸−アクリル酸ブチル−メタクリル酸エチレンオキサイド付加物硫酸エステルのナトリウム塩の共重合体）の２５質量％水性分散液４０質量部、ドデシルジフェニルエーテルジスルホン酸ナトリウムの５０．０質量％水溶液エレミノールＭＯＮ−７（三洋化成工業社製）１５０質量部、酢酸エチル１００質量部を混合撹拌し、乳白色の液体を得た。これを比較水相（１）とする。
【０３７４】
比較顔料・ワックス分散液（１）  ９８０質量部、アミン類として、イソホロンジアミン２．５部を、Ｔ．Ｋ．ホモミクサー（特殊機化工業株式会社）を用いて、７０００ｒｐｍで３分間混合した後、比較プレポリマー（１）９０質量部を加え、Ｔ．Ｋ．ホモミクサー（特殊機化工業株式会社）を用いて、７０００ｒｐｍで３分間混合した。さらに、比較水相（１）  １２００質量部を加え、Ｔ．Ｋ．ホモミクサー（特殊機化工業株式会社）を用いて、１２０００ｒｐｍで１５分間混合し、比較乳化スラリー（１）を得た。
【０３７５】
撹拌機および温度計をセットした容器に、比較乳化スラリー（１）を投入し、３０℃で８時間脱溶剤を行い、比較分散スラリー（１）を得た。
【０３７６】
比較分散スラリー（１）に、比較ビニル系共重合樹脂粒子（１）の分散液を固形分比で１：０．１２になるように加え、７５℃まで３０分かけて加熱した。イオン交換水１００部に塩化マグネシウム６水和物１００質量部を溶解した液を少量ずつ加えながら７０℃に保ち、４時間後、塩酸水溶液を加えてｐＨ５に調整した後、８０℃に加熱した。２時間後、冷却し、比較分散スラリー（１）を得た。濾別、洗浄、乾燥をして重量平均粒径が５．９μｍのトナー粒子が得られた。このトナー粒子を比較トナー粒子（７）とした。
【０３７７】
比較トナー粒子（７）のＴＥＭ観察においてケイ素マッピングを行い、表層に少しケイ素原子が存在することを確認した。
【０３７８】
（比較トナー粒子（８）の製造例）
トナー粒子（２５）の製造例の（樹脂粒子分散液（１）のゾルゲル溶液の調製）で用いたメチルトリエトキシシラン２０．０質量部の代わりにオクタメチルシルセスキオキサン３．０質量部（シグマ・アルドリッチ社製、ＰＰＳ−オクタメチル置換体）に変更した以外は、トナー粒子（２５）の製造例と同様にして比較トナー粒子（８）を得た。比較トナー粒子（８）の処方及び条件を表４に示した。比較トナー粒子（８）のＴＥＭ観察においてケイ素マッピングを行い、表層にケイ素原子が少し存在することを確認した。表層に、ケイ素化合物を含む粒状塊同士で形成された被覆層が確認された。
【０３７９】
（比較トナー粒子（９）の製造例）
トナー粒子（２５）の製造例の（樹脂粒子分散液（１）のゾルゲル溶液の調製）で用いたメチルトリエトキシシラン２０．０質量部の代わりにオクタビニルシルセスキオキサン３．０質量部（シグマ・アルドリッチ社製、ＰＰＳ−オクタビニル置換体）に変更した以外は、トナー粒子（２５）の製造例と同様にして比較トナー粒子（９）を得た。比較トナー粒子（９）の処方及び条件を表４に示した。比較トナー粒子（９）のＴＥＭ観察においてケイ素マッピングを行い、表層にケイ素原子が少し存在することを確認した。表層に、ケイ素化合物を含む粒状塊同士で形成された被覆層が確認された。
【０３８０】
（比較トナー粒子（１０）の製造例）
還流管、撹拌機、温度計、窒素導入管を備えた四つ口容器中にイオン交換水７００質量部と０．１ｍｏｌ／ＬのＮａ3ＰＯ4水溶液１０００質量部と１．０ｍｏｌ／ＬのＨＣｌ水溶液２４．０質量部を添加し、高速撹拌装置Ｔ．Ｋ．ホモミクサー（特殊機化工業株式会社）を用いて１３，０００ｒｐｍで撹拌しながら、６０℃に保持した。ここに１．０ｍｏｌ／ＬのＣａＣｌ2水溶液８５質量部を徐々に添加し、微細な難水溶性分散安定剤Ｃａ3（ＰＯ4）2を含む水系分散媒体を調製した。
【０３８１】
・スチレン  ６９．０質量部
・ｎ−ブチルアクリレート  ３１．０質量部
・１，６−ヘキサンジオールジアクリレート  ０．１質量部
・銅フタロシアニン顔料  ６．５質量部
（ピグメントブルー１５：３）（Ｐ．Ｂ．１５：３）
・ポリエステル樹脂（１）  ５．０質量部
・荷電制御樹脂（１）  ０．５質量部
・離型剤  １０．０質量部
（ベヘン酸ベヘニル、融点：７２．１℃）
上記材料をアトライタ（三井三池化工機株式会社製）で３時間分散させて得られた重合性単量体組成物（Ｃ１０）を６０℃で２０分保持した。その後、重合性単量体組成物（Ｃ１０）に重合開始剤であるｔ−ブチルパーオキシピバレート１６．０質量部（トルエン溶液５０％）を添加した重合性単量体組成物（Ｃ１０）を上記水系媒体中に投入し、高速撹拌装置の回転数を１３，０００ｒｐｍに維持しつつ１０分間造粒した。その後、高速撹拌装置をプロペラ式撹拌器に変えて、内温を７０℃に昇温させ、ゆっくり撹拌しながら４時間反応させた。このとき水系媒体のｐＨは５．１であった。次に、１．０ｍｏｌ／Ｌの水酸化ナトリウム水溶液を１０．０質量部加えてｐＨ８．０にし、容器内を温度９０℃に昇温して７．５時間維持した。その後、１０％塩酸４．０質量部をイオン交換水５０質量部に加え、ｐＨを５．１にした。次に、イオン交換水を３００質量部添加して、還流管を取り外し、蒸留装置を取り付けた。容器内の温度が１００℃の蒸留を５時間行って、重合体スラリー（Ｃ１０）を得た。蒸留留分は３００質量部であった。３０℃に冷却後の重合体スラリー（Ｃ１０）を含む容器内に希塩酸を添加して分散安定剤を除去した。さらに、濾別、洗浄、乾燥をして重量平均粒径が５．８μｍの粒子（Ｃ１０）が得られた。この粒子（Ｃ１０）を比較トナー粒子（１０）とする。比較トナー粒子（１０）の処方及び条件を表４に示した。比較トナー粒子（１０）のＴＥＭ観察においてケイ素マッピングを行い、表層に少しケイ素原子が存在することを確認した。
【０３８２】
（トナー（１）の製造例）
トナー粒子（１）  １００質量部に対し、ＢＥＴ法による比表面積が１８０ｍ2／ｇであり、ヘキサメチルジシラザン３．０質量％、１００ｃｐｓのシリコーンオイル３質量％で表面を疎水化処理された疎水性シリカ０．２質量部とＢＥＴ法による比表面積が５０ｍ2／ｇの酸化アルミニウム０．２５質量部を、撹拌翼最先端の周速が１５．００ｍ／ｓｅｃの三井ヘンシェルミキサ（三井三池化工機株式会社製）で３分間混合して得られたトナーをトナー（１）とする。物性を表５と９に示した。
【０３８３】
（トナー（２）〜（２２）、（２７）〜（３１）の製造例）
トナー（１）の製造例においてトナー粒子（１）をトナー粒子（２）〜（２２）、（２７）〜（３１）に変更した以外はトナー（１）の製造例と同様にしてトナー（２）〜（３１）を得た。物性を表５〜７と９〜１１に示した。
【０３８４】
（比較トナー（１）〜（９）の製造例）
トナー（１）の製造例においてトナー粒子（１）を比較トナー粒子（１）〜（９）に変更した以外はトナー（１）の製造例と同様にして比較トナー（１）〜（９）を得た。物性を表８と１２に示した。
【０３８５】
（比較トナー（１０）の製造例）
比較トナー粒子（１０）  １００質量部に対し、ＢＥＴ法による比表面積が１８０ｍ2／ｇであり、ヘキサメチルジシラザン３．０質量％、１００ｃｐｓのシリコーンオイル３質量％で表面を疎水化処理された疎水性シリカ２．２質量部とＢＥＴ法による比表面積が５０ｍ2／ｇの酸化アルミニウム０．２５質量部を、撹拌翼最先端の周速が４５．０ｍ／ｓｅｃの三井ヘンシェルミキサ（三井三池化工機株式会社製）で１０分間混合して得られたトナーを比較トナー（１０）とする。物性を表８と１２に示した。比較トナー粒子（１０）のＴＥＭ観察においてケイ素マッピングを行い、ケイ素化合物を含む粒状の無機微粒子がトナー表面に埋め込まれていること確認された。
【０３８６】
＜実施例１＞
トナー（１）を用いて以下の評価を行った。評価結果を表１３に示した。
【０３８７】
（環境安定性及び現像耐久性の評価）
図４のような構成を有するタンデム方式のキヤノン製レーザービームプリンタＬＢＰ９６００Ｃのトナーカートリッジに、トナー（１）  ２５０ｇを装填した。そして、そのトナーカートリッジを低温低湿Ｌ／Ｌ（温度１０℃／湿度１５％ＲＨ）、高温高湿Ｈ／Ｈ（３２．５℃／８５％ＲＨ）の各環境下で２４時間放置した。各環境下で２４時間放置後のトナーカートリッジを上記ＬＢＰ９６００Ｃに取り付け、１．０％の印字比率の画像をＡ４用紙横方向で２２，０００枚までプリントアウトして、初期と２２，０００枚出力時のベタ画像濃度（トナー載り量０．４０ｍｇ／ｃｍ2）とカブリ、２２，０００枚出力時の部材汚染（フィルミング、現像スジ、ドラム融着）の評価を行った。耐久は２枚出力するごとに１秒間停止する間歇耐久で行った。
【０３８８】
（トナー粒子及びトナーの摩擦帯電量の測定）
トナー粒子及びトナーの摩擦帯電量は、以下に示す方法によって求めた。
【０３８９】
まず、トナー粒子又はトナーと負帯電極性トナー用標準キャリア（商品名：Ｎ−０１、日本画像学会製）を以下の環境下でそれぞれ所定時間放置した。
【０３９０】
低温低湿（１０℃／１５％ＲＨ）では２４時間、高温高湿（３２．５℃／８５％ＲＨ）では２４時間放置した。上記放置後に、トナー粒子又はトナーと標準キャリアを、トナー粒子又はトナーの質量が５質量％となるように各環境下でターブラミキサを用いて６０秒間混合し、二成分現像剤を得た。
【０３９１】
次に、この混合後の二成分現像剤を混合後１分以内に常温常湿（２５℃／５０％ＲＨ）の環境下で、底部に目開き２０μｍの導電性スクリーンを装着した金属製の容器にいれ、吸引機で吸引し、吸引前後の質量差と、容器に接続されたコンデンサに蓄積された電位とを測定した。この際、吸引圧を４．０ｋＰａとした。前記吸引前後の質量差、蓄電された電位、及びコンデンサの容量から、下記式を用いてトナー粒子又はトナーの摩擦帯電量を算出した。
【０３９２】
なお、測定に使用した負帯電極性トナー用標準キャリア（商品名：Ｎ−０１、日本画像学会製）は２５０メッシュを通過したものを使用した。
Ｑ＝（Ａ×Ｂ）／（Ｗ１−Ｗ２）
Ｑ（ｍＣ／ｋｇ）：トナー粒子又はトナーの摩擦帯電量
Ａ（μＦ）：コンデンサの容量
Ｂ（Ｖ）：コンデンサに蓄積された電位差
Ｗ１−Ｗ２（ｋｇ）：吸引前後の質量差
【０３９３】
（画像濃度の評価）
画像濃度については、ＳＰＩ補助フィルターを装着した、マクベス濃度計（商品名：ＲＤ−９１４、マクベス社製）を用いて、上記低温低湿（Ｌ／Ｌ）（１０℃／１５％ＲＨ）、高温高湿（Ｈ／Ｈ）（３２．５℃／８５％ＲＨ）の環境下で出力した、初期と２２，０００枚耐久出力後のベタ画像の定着画像部の画像濃度を測定した。
【０３９４】
なお、画像濃度の評価基準は下記のとおりである。転写紙は７０ｇ／ｍ2のＡ４サイズを用い、Ａ４横方向に印字した。
Ａ：１．４５以上
Ｂ：１．４０以上１．４５未満
Ｃ：１．３０以上１．４０未満
Ｄ：１．２５以上１．３０未満
Ｅ：１．２０以上１．２５未満
Ｆ：１．２０未満
【０３９５】
（カブリの評価）
初期の０％の印字比率の画像及び２２，０００枚耐久出力後の０％の印字比率の画像において、「リフレクトメータ」（（有）東京電色製）により測定した出力画像の白地部分の白色度と転写紙の白色度の差から、カブリ濃度（％）を算出した。また、そのカブリ濃度を下記の基準で画像カブリとして評価した。転写紙は１１０ｇ／ｍ2のＡ４サイズを用い、Ａ４横方向に印字した。
Ａ：１．０％未満
Ｂ：１．０％以上１．５％未満
Ｃ：１．５％以上２．０％未満
Ｄ：２．０％以上２．５％未満
Ｅ：２．５％以上３．０％未満
Ｆ：３．０％以上
【０３９６】
（部材汚染評価）
部材汚染は２２，０００枚耐久出力後に、前半部分をハーフトーン画像（トナー載り量０．２５ｍｇ／ｃｍ2）で出力し、後半部分をベタ画像（トナー載り量０．４０ｍｇ／ｃｍ2）であるミックス画像を出力して、下記基準に従い評価した。なお、転写紙は７０ｇ／ｍ2のＡ４サイズを用い、Ａ４横方向に印字した。
Ａ：現像ローラー上にも、ハーフトーン部、ベタ部の画像上にも排紙方向の縦スジや濃度の異なるポチは見られない。
Ｂ：現像ローラーの両端に周方向の細いスジが１本以上２本以下又は感光ドラム上に１個以上３個以下の融着物があるものの、ハーフトーン部、ベタ部の画像上に排紙方向の縦スジや濃度の異なるポチは見られない。
Ｃ：現像ローラーの両端に周方向の細いスジが３本以上５本以下又は感光ドラム上に３個以上５個以下の融着物あるものの、ハーフトーン部、ベタ部の画像上に排紙方向の縦スジや濃度の異なるポチがほんの少し見られる。しかし、画像処理で消せるレベル。
Ｄ：現像ローラーの両端に周方向の細いスジが６本以上２０本以下又は感光ドラム上に６個以上２０個以下の融着物があり、ハーフトーン部、ベタ部の画像上にも細かいスジが数本や濃度の異なるポチが見られる。画像処理でも消せない。
Ｅ：現像ローラー上とハーフトーン部の画像上に２１本以上のスジや濃度の異なるポチが見られ、画像処理でも消せない。
【０３９７】
（低温定着性の評価（低温オフセット終了温度））
キヤノン製レーザービームプリンタＬＢＰ９６００Ｃの定着ユニットをプロセススピードが調整できるように改造した。この改造後のＬＢＰ９６００Ｃを用いて、プロセススピ−ド３００ｍｍ／ｓｅｃで、トナー載り量が０．４０ｍｇ／ｃｍ2の未定着トナー画像を受像紙にオイルレスで加熱加圧し、受像紙に定着画像を形成した。
【０３９８】
定着性は、キムワイプ（商品名：Ｓ−２００、（株）クレシア）用い、７５ｇ／ｃｍ2の荷重をかけて定着画像を１０回こすり、こすり前後の濃度低下率が５％未満になる温度を低温オフセット終了温度とした。評価は、常温常湿（２５℃／５０％ＲＨ）で実施した。
【０３９９】
（保存安定性の評価）
（保存性の評価）
１０ｇのトナーを１００ｍＬガラス瓶にいれ、温度５０℃、湿度２５％で３日間放置した後に目視で判定した。
Ａ：変化なし
Ｂ：凝集体があるが、すぐにほぐれる
Ｃ：ほぐれにくい凝集体が発生
Ｄ：流動性なし
Ｅ：明白なケーキングが発生
【０４００】
（長期保存性の評価）
１０ｇのトナーを１００ｍＬガラス瓶にいれ、温度４５℃、湿度９７％で１週間放置した後に目視で判定した。
Ａ：変化なし
Ｂ：凝集体があるが、すぐにほぐれる
Ｃ：ほぐれにくい凝集体が発生
Ｄ：流動性なし
Ｅ：明白なケーキングが発生
【０４０１】
（転写ラチチュードの評価）
キヤノン製レーザービームプリンタＬＢＰ９６００Ｃの感光体と転写ローラー間の電圧差（以下転写バイアスともいう）を調整できるように改造した。
【０４０２】
トナーを低温低湿（１０℃／１５％ＲＨ）では２４時間、高温高湿（３２．５℃／８５％ＲＨ）では２４時間放置した。転写紙としては９０ｇ／ｍ2の紙を使用した。感光体と転写ローラーの間に電圧をかけた（以下転写バイアスともいう）。転写ローラーが感光体に対し、転写バイアスが＋１００Ｖから＋１０００Ｖになるように１００Ｖごとに電圧をかけて、転写バイアスに対する転写効率を測定した。転写性はベタ黒（トナー載り量０．４０ｍｇ／ｃｍ2）の感光体上の転写残トナーの単位面積当たりの重さをＤｒｒＭ（ｍｇ／ｃｍ2）とし、転写材に転写したトナーの単位面積当たりの重さをＴｒＭ（ｍｇ／ｃｍ2）とする。ＤｒｒＭとＴｒＭの合計はベタ黒の感光体上のトナー量を示す。転写効率Ｔｒ（％）は、以下のようにして求めた。
Ｔｒ＝ＤｒｒＭ／（ＤｒｒＭ＋ＴｒＭ）×１００
【０４０３】
転写効率Ｔｒ９５％以上が得られる電圧の範囲を転写ラチチュードとした。そのときの転写電圧の値の幅ＴｒＶを以下のように評価した。
Ａ：７００Ｖ以上
Ｂ：６００Ｖ以上７００Ｖ未満
Ｃ：５００Ｖ以上６００Ｖ未満
Ｄ：４００Ｖ以上５００Ｖ未満
Ｅ：４００Ｖ未満
【０４０４】
＜実施例２〜２２、２７〜３０＞
実施例１のトナー（１）をトナー（２）〜（２２）、（２７）〜（３０）に変更した以外は実施例１と同様の評価を行った。その結果を表１３〜１５に示した。
【０４０５】
＜比較例１〜１０＞
実施例１のトナー（１）を比較トナー（１）〜（１０）に変更した以外は実施例１と同様の評価を行った。その結果を表１６に示した。
【０４０６】
＜実施例３１＞
実施例１のトナー（１）をトナー粒子（１）に変更した以外は実施例１と同様の評価を行った。その結果を表１５に示した。トナー（１）とトナー粒子（１）の評価結果は遜色ない結果であった。
【０４０７】
＜実施例３２＞
実施例１のトナー（１）をトナー（３１）に変更した以外は実施例１と同様の評価を行った。その結果を表１５に示した。
【０４０８】
＜実施例３３＞
図４のような構成を有するタンデム方式のキヤノン製レーザービームプリンタＬＢＰ９６００Ｃのトナーカートリッジを用い、トナー（１）（シアン）  ２５０ｇを装填した。同様にトナー（２７）（ブラック）、トナー（２９）（マゼンタ）、トナー（３０）（イエロー）をそれぞれＬＢＰ９６００Ｃのトナーカートリッジに２５０ｇずつ充填した。前記４色のカートリッジセットをそれぞれ低温低湿Ｌ／Ｌ（１０℃／１５％ＲＨ）、高温高湿Ｈ／Ｈ（３２．５℃／８５％ＲＨ）の各環境下で２４時間放置した。各環境下で２４時間放置後にシアン、ブラック、マゼンタ、イエローのカートリッジをＬＢＰ９６００Ｃにセットして、１．０％の印字比率の画像をＡ４用紙横方向で２２，０００枚までプリントアウトして、初期と２２，０００枚出力時のベタ画像濃度とカブリ、２２，０００枚出力時の部材汚染（フィルミング、現像スジ、感光ドラムへのトナーの融着）の評価を行った。耐久は２枚出力するごとに１秒間停止する間歇耐久で行った。その結果、実用上問題のなく、良好な結果が得られた。
【０４０９】
【表１】
0006732530.tif 000013
【０４１０】
【表２】
0006732530.tif 000014
【０４１１】
【表３】
0006732530.tif 000015
【０４１２】
【表４】
0006732530.tif 000016
【０４１３】
【表５】
0006732530.tif 000017
【０４１４】
【表６】
0006732530.tif 000018
【０４１５】
【表７】
0006732530.tif 000019
【０４１６】
【表８】
0006732530.tif 000020
【０４１７】
【表９】
0006732530.tif 000021
【０４１８】
【表１０】
0006732530.tif 000022
【０４１９】
【表１１】
0006732530.tif 000023
【０４２０】
【表１２】
0006732530.tif 000024
【０４２１】
【表１３】
0006732530.tif 000025
【０４２２】
【表１４】
0006732530.tif 000026
【０４２３】
【表１５】
0006732530.tif 000027
【０４２４】
【表１６】
0006732530.tif 000028
【符号の説明】
【０４２５】
１  感光体、２  現像ローラー、３  トナー供給ローラー、４  トナー、５  規制ブレード、６  現像装置、７  レーザー光、８  帯電装置、９  クリーニング装置、１０  クリーニング用帯電装置、１１  撹拌羽根、１２  駆動ローラー、１３  転写ローラー、１４  バイアス電源、１５  テンションローラー、１６  転写搬送ベルト、１７  従動ローラー、１８  紙、１９  給紙ローラー、２０  吸着ローラー、２１  定着装置
【図１】
0006732530.tif 000031
【図２】
0006732530.tif 000032
【図３】
0006732530.tif 000033
【図４】
0006732530.tif 000034